(57)【要約】【課題】  高い蛍光収率を有し、熱安定性にも優れた化合物を用いて、赤色の色純度が良く、高輝度かつ安定な赤色発光を有する有機電界発光素子を提供すること。【解決手段】  ガラス基板１上に、ＩＴＯ透明電極２、正孔輸送層６、電子輸送層７及び金属電極３がこの順に積層され、正孔輸送層６及び／又は電子輸送層７が下記一般式［Ｉ］で表されるアミノスチリル化合物からなり、更に正孔輸送層６と電子輸送層７との間にホールブロッキング層３０が設けられた有機電界発光素子。    【化５５】2010141359.tif 000041［但し、前記一般式［Ｉ］において、Ｘ1はニトロ基等の置換基を有するフェニル基等のアリール基、Ｙ1及びＹ2はアミノフェニル基等を骨格に有する基である。］【選択図】          図７
2010141359.tif 000002
【特許請求の範囲】
【請求項１】
発光領域を有する有機層が陽極と陰極との間に設けられている有機電界発光素子において、前記有機層の構成層のうちの少なくとも１層が、下記一般式［Ｉ］で表されるアミノスチリル化合物で構成されたアミノスチリル化合物層からなり、かつ前記アミノスチリル化合物層の陰極側にホールブロッキング層が存在することを特徴とする有機電界発光素子。
【化１】
2010141359.tif 000033
［但し、前記一般式［Ｉ］において、Ｘ1は下記一般式（１）〜（７）のいずれかで表される基であり
【化２】
2010141359.tif 000034
（但し、前記一般式（１）〜（３）において、Ｒ1〜Ｒ4のうち少なくとも一つはハロゲン原子、ニトロ基、シアノ基及びフルオロアルキル基から選ばれた基であり、その他は水素原子、アルキル基、アリール基、アルコキシ基、ハロゲン原子、ニトロ基、シアノ基及びフルオロアルキル基から選ばれた基であり、それらが同一であっても異なっていてもよく、また前記一般式（４）〜（７）において、Ｒ5〜Ｒ10うち少なくとも一つはハロゲン原子、ニトロ基、シアノ基及びフルオロアルキル基から選ばれた基であり、その他は水素原子、アルキル基、アリール基、アルコキシ基、ハロゲン原子、ニトロ基、シアノ基及びフルオロアルキル基から選ばれた基であり、それらが同一であっても異なっていてもよい。）、
また、Ｙ1は下記一般式（８）又は（９）で表される基であり、Ｙ2は下記一般式（８）、（９）又は（１０）で表される基である。
【化３】
2010141359.tif 000035
（但し、前記一般式（８）〜（１０）において、Ｒ11及びＲ12は水素原子、置換基を有してもよいアルキル基及び置換基を有してもよいアリール基から選ばれた基であり、それらが同一であっても異なっていてもよく、またＲ13〜Ｒ35は水素原子、置換基を有してもよいアルキル基、置換基を有してもよいアリール基、置換基を有してもよいアルコキシ基、ハロゲン原子、ニトロ基、シアノ基及びフルオロアルキル基から選ばれた基であり、それらが同一であっても異なっていてもよい。）］
【請求項２】
前記一般式［Ｉ］において、Ｘ1は下記構造式（１１）〜（１４）のいずれかで表される基であり、
【化４】
2010141359.tif 000036
また、Ｙ1及びＹ2は下記一般式（８）又は（９）で表される基である
【化５】
2010141359.tif 000037
（但し、前記一般式（８）及び（９）において、Ｒ11及びＲ12は前記したものと同じであり、Ｒ13〜Ｒ30は前記したものと同じであるが、フルオロアルキル基の場合はトリフルオロメチル基である。）、請求項１に記載した有機電界発光素子。
【請求項３】
前記有機層が、ホール輸送層と電子輸送層とが積層された有機積層構造をなしており、前記有機積層構造のうちの少なくとも前記電子輸送層が前記アミノスチリル化合物層からなる、請求項１に記載した有機電界発光素子。
【請求項４】
前記有機層が、ホール輸送層と電子輸送層とが積層された有機積層構造をなしており、前記有機積層構造のうちの少なくとも前記ホール輸送層が前記アミノスチリル化合物層からなる、請求項１に記載した有機電界発光素子。
【請求項５】
前記有機層が、ホール輸送層と電子輸送層とが積層された有機積層構造をなしており、前記ホール輸送層が前記アミノスチリル化合物層からなり、前記電子輸送層が前記アミノスチリル化合物層からなり、かつこの電子輸送性のアミノスチリル化合物層の陰極側に前記ホールブロッキング層が存在する、請求項１に記載した有機電界発光素子。
【請求項６】
前記有機層が、ホール輸送層と発光層と電子輸送層とが積層された有機積層構造をなしており、前記有機積層構造のうちの少なくとも前記発光層が前記アミノスチリル化合物層からなる、請求項１に記載した有機電界発光素子。
【請求項７】
請求項１〜６のいずれか１項に記載した有機電界発光素子を用いた発光装置。
【請求項８】
ディスプレイデバイスとして構成された、請求項７に記載した発光装置。
【請求項９】
発光領域を有する有機層が陽極と陰極との間に設けられている有機電界発光素子において、前記有機層の構成層のうちの少なくとも１層が、下記構造式（１５）−１〜（１５）−１２、（１６）−１〜（１６）−１２、（１７）−１〜（１７）−６、及び（１８）−１〜（１８）−６で表されるアミノスチリル化合物から選ばれたアミノスチリル化合物で構成されたアミノスチリル化合物層からなり、かつ前記アミノスチリル化合物層の陰極側にホールブロッキング層が存在することを特徴とする有機電界発光素子。
【化６】
2010141359.tif 000038
【化７】
2010141359.tif 000039
【化８】
2010141359.tif 000040
【請求項１０】
前記有機層が、ホール輸送層と電子輸送層とが積層された有機積層構造をなしており、前記有機積層構造のうちの少なくとも電子輸送層が前記アミノスチリル化合物層からなる、請求項９に記載した有機電界発光素子。
【請求項１１】
前記有機層が、ホール輸送層と電子輸送層とが積層された有機積層構造をなしており、前記有機積層構造のうちの少なくともホール輸送層が前記アミノスチリル化合物層からなる、請求項９に記載した有機電界発光素子。
【請求項１２】
前記有機層が、ホール輸送層と電子輸送層とが積層された有機積層構造をなしており、前記ホール輸送層が前記アミノスチリル化合物層からなり、前記電子輸送層が前記アミノスチリル化合物層からなり、かつこの電子輸送性のアミノスチリル化合物層の陰極側に前記ホールブロッキング層が存在する、請求項９に記載した有機電界発光素子。
【請求項１３】
前記輸送層が、ホール輸送層と発光層と電子輸送層とが積層された有機積層構造をなしており、前記有機積層構造のうちの少なくとも発光層が前記アミノスチリル化合物層からなる、請求項９に記載した有機電界発光素子。
【請求項１４】
請求項９〜１３のいずれか１項に記載した有機電界発光素子を用いた発光装置。
【請求項１５】
ディスプレイデバイスとして構成された、請求項１４に記載した発光装置。
【発明の詳細な説明】
【技術分野】
【０００１】
本発明は、発光領域を有する有機層が陽極と陰極との間に設けられている有機電界発光素子（有機ＥＬ素子）、及びこれを用いたディスプレイデバイス等の発光装置に関するものである。
【背景技術】
【０００２】
軽量で高効率のフラットパネルディスプレイが、例えばコンピュータやテレビジョンの画面表示用として盛んに研究、開発されている。
【０００３】
まず、ブラウン管（ＣＲＴ）は、輝度が高く、色再現性が良いため、現在ディスプレイとして最も多く使われているが、嵩高く、重く、また消費電力も高いという問題がある。
【０００４】
また、軽量で高効率のフラットパネルディスプレイとして、アクティブマトリックス駆動等の液晶ディスプレイが商品化されているが、液晶ディスプレイは視野角が狭く、また自発光でないために、周囲が暗い環境下ではバックライトの消費電力が大きいことや、今後実用化が期待されている高精細度の高速ビデオ信号に対して十分な応答性能を有しない等の問題点がある。特に、大画面サイズのディスプレイを製造することは困難であり、そのコストが高い等の課題もある。
【０００５】
これに対する代替として、発光ダイオードを用いたディスプレイの可能性があるが、やはり製造コストが高く、また、１つの基板上に発光ダイオードのマトリックス構造を形成することが難しい等の問題があり、ブラウン管に取って代わる低価格のディスプレイ候補としては、実用化までの課題が大きい。
【０００６】
これらの諸課題を解決する可能性のあるフラットパネルディスプレイとして、最近、有機発光材料を用いた有機電界発光素子（有機ＥＬ素子）が注目されている。即ち、発光材料として有機化合物を用いることにより、自発光で、応答速度が高速であり、視野角依存性の無いフラットパネルディスプレイの実現が期待されている。
【０００７】
有機電界発光素子の構成は、透光性の正極と金属陰極との間に、電流の注入によって発光する発光材料を含む有機薄膜を形成したものである。C. W. Tang、S. A. VanSlyke等はApplied Physics Letters 第５１巻１２号９１３〜９１５頁（１９８７年）掲載の研究報告において、有機薄膜を正孔輸送性材料からなる薄膜と電子輸送性材料からなる薄膜との２層構造として、各々の電極から有機膜中に注入されたホールと電子が再結合することにより発光する素子構造を開発した（シングルヘテロ構造の有機ＥＬ素子）。
【０００８】
この素子構造では、正孔輸送材料または電子輸送材料のいずれかが発光材料を兼ねており、発光は発光材料の基底状態と励起状態のエネルギーギャップに対応した波長帯で起きる。このような２層構造とすることにより、大幅な駆動電圧の低減、発光効率の改善が行われた。
【０００９】
その後、C. Adachi、S. Tokita、T. Tsutsui、S. Saito等の Japanese Journal of Applied Physics 第２７巻２号Ｌ２６９〜Ｌ２７１頁（１９８８年）掲載の研究報告に記載されているように、正孔輸送材料、発光材料、電子輸送材料の３層構造（ダブルヘテロ構造の有機ＥＬ素子）が開発され、更に、C. W. Tang、S. A. VanSlyke、C. H. Chen等の Journal of Applied Physics 第６５巻９号３６１０〜３６１６頁（１９８９年）掲載の研究報告に記載されているように、電子輸送材料中に発光材料を含ませた素子構造などが開発された。これらの研究により、低電圧で、高輝度の発光の可能性が検証され、近年、研究開発が非常に活発に行われている。
【００１０】
発光材料に用いる有機化合物は、その多様性から、理論的には分子構造を変化させることによって発光色を任意に変えることができるという利点があると言える。従って、分子設計を施すことにより、フルカラーディスプレイに必要な色純度の良いＲ（赤）、Ｇ（緑）、Ｂ（青）の３色を揃えることは、無機物を用いた薄膜ＥＬ素子と比べて容易であると言える。
【発明の概要】
【発明が解決しようとする課題】
【００１１】
しかしながら、実際には有機電界発光素子においても、解決しなければならない問題がある。安定した高輝度の赤色発光素子の開発は難しく、現在報告されている電子輸送材料として、トリス（８−キノリノール）アルミニウム（以下、Ａｌｑ3と略称。）にＤＣＭ〔４−ジシアノメチレン−６−（ｐ−ジメチルアミノスチリル）−２−メチル−４Ｈ−ピラン〕をドープした赤色発光の例（後記の非特許文献１）等があるが、輝度、信頼性ともにディスプレイ材料としては満足のいくものではない。
【００１２】
また、T. Tsutsui, D. U. Kim が後記の非特許文献２で報告したＢＳＢ−ＢＣＮは、１０００ｃｄ／ｍ2以上の高い輝度を実現しているが、フルカラーに対応する赤色としての色度が完全なものとは言えない。
【００１３】
さらに高輝度で安定かつ色純度の高い赤色発光素子の実現が、望まれているのが現状である。
【００１４】
また、後記の特許文献１においては、特定のジスチリル化合物を有機電界発光材料とすることを提案しているが、目的の発光色が青色であり、赤色用ではない。
【００１５】
本発明の目的は、高い蛍光収率を有し、熱安定性にも優れた化合物を用いて、赤色の色純度が良く、高輝度かつ安定な赤色発光を有する有機電界発光素子を提供することにある。
【００１６】
本発明の他の目的は、本来高い量子収率を有する化合物を含有する有機電界発光素子において、発光層でのホールと電子の再結合を促進し、さらに高輝度かつ高効率な発光を呈する有機電界発光素子を提供することにある。
【課題を解決するための手段】
【００１７】
本発明者は、上記課題を解決するために鋭意検討した結果、特に、特定のアミノスチリル化合物と、これに効率良くエネルギーを伝達することが可能な材料とから発光領域を構成した有機電界発光素子を作製すれば、高輝度、高信頼性の赤色発光素子を提供できることを見出し、本発明に到達したものである。
【００１８】
即ち、本発明は、発光領域を有する有機層が陽極と陰極との間に設けられ、電流の注入によって発光する有機物質を構成要素として含む有機電界発光素子において、前記有機層の構成層のうちの少なくとも１層が、下記一般式［Ｉ］で表されるアミノスチリル化合物の少なくとも１種（１種であってよいが、２種又はそれ以上であってもよい。）を含んだ混合物層からなることを特徴とする有機電界発光素子（以下、本発明の第１の有機ＥＬ素子と称することがある。）に係るものである。
【００１９】
【化１】
2010141359.tif 000003
［但し、前記一般式［Ｉ］において、Ｘ1は下記一般式（１）〜（７）のいずれかで表される基であり
【化２】
2010141359.tif 000004
（但し、前記一般式（１）〜（３）において、Ｒ1〜Ｒ4のうち少なくとも一つ（例えば一つ又は二つ）はハロゲン原子（フッ素原子、塩素原子、臭素原子等：以下、同様）、ニトロ基、シアノ基及びフルオロアルキル基（トリフルオロメチル基等：以下、同様）から選ばれた基であり、その他は水素原子、アルキル基、アリール基、アルコキシ基、ハロゲン原子、ニトロ基、シアノ基及びフルオロアルキル基から選ばれた基であり、それらが同一であっても異なっていてもよく、また前記一般式（４）〜（７）において、Ｒ5〜Ｒ10うち少なくとも一つ（例えば一つ又は二つ）はハロゲン原子、ニトロ基、シアノ基及びフルオロアルキル基から選ばれた基であり、その他は水素原子、アルキル基、アリール基、アルコキシ基、ハロゲン原子、ニトロ基、シアノ基及びフルオロアルキル基から選ばれた基であり、それらが同一であっても異なっていてもよい。）、
また、Ｙ1は下記一般式（８）、又は（９）で表される基であり、Ｙ2は下記一般式（８）、（９）又は（１０）で表される基である。
【化３】
2010141359.tif 000005
（但し、前記一般式（８）〜（１０）において、Ｒ11及びＲ12は水素原子、置換基を有してもよいアルキル基及び置換基を有してもよいアリール基から選ばれた基であり、それらが同一であっても異なっていてもよく、またＲ13〜Ｒ35は水素原子、置換基を有してもよいアルキル基、置換基を有してもよいアリール基、置換基を有してもよいアルコキシ基、ハロゲン原子、ニトロ基、シアノ基及びフルオロアルキル基から選ばれた基であり、それらが同一であっても異なっていてもよい。）］
【００２０】
前記一般式［Ｉ］において、Ｘ1は下記構造式（１１）〜（１４）のいずれかで表される基であり、
【化４】
2010141359.tif 000006
また、Ｙ1及びＹ2は下記一般式（８）又は（９）で表される基であってよい（以下、同様）。
【化５】
2010141359.tif 000007
（但し、前記一般式（８）及び（９）において、Ｒ11及びＲ12は前記したものと同じであり、Ｒ13〜Ｒ30は前記したものと同じであるが、フルオロアルキル基の場合はトリフルオロメチル基である。）
【発明の効果】
【００２１】
本発明の有機電界発光素子によれば、発光領域を有する有機層が陽極と陰極との間に設けられている有機電界発光素子において、前記有機層の構成層の少なくとも１層に前記一般式［Ｉ］で表されるアミノスチリル化合物の少なくとも１種が混合物として又は単独に含まれているので、この特定のアミノスチリル化合物及び／又はこれに効率良くエネルギーを伝達することが可能な材料から発光領域を構成でき、高い蛍光収率で熱安定性に優れ、赤色純度が良く、高輝度、高信頼性の赤色発光素子を提供できる。
【００２２】
しかも、前記ホールブロッキング層を設けることによって、本来高い量子収率を有する上記アミノスチリル化合物を含有する有機電界発光素子において、発光層でのホールと電子の再結合を促進し、さらに高輝度かつ高効率な発光を呈する有機電界発光素子を提供することができる。
【図面の簡単な説明】
【００２３】
【図１】本発明に基づく有機電界発光素子の要部概略断面図である。
【図２】同、有機電界発光素子の他の例の要部概略断面図である。
【図３】同、有機電界発光素子の他の例の要部概略断面図である。
【図４】同、有機電界発光素子の他の例の要部概略断面図である。
【図５】同、有機電界発光素子の他の例の要部概略断面図である。
【図６】同、有機電界発光素子の他の例の要部概略断面図である。
【図７】同、有機電界発光素子の他の例の要部概略断面図である。
【図８】同、有機電界発光素子の他の例の要部概略断面図である。
【図９】同、有機電界発光素子の更に他の例の要部概略断面図である。
【図１０】同、有機電界発光素子を用いたフルカラーの平面ディスプレイの構成図である。
【発明を実施するための形態】
【００２４】
本発明の第１の有機ＥＬ素子において、前記有機層が、ホール輸送層と電子輸送層とが積層された有機積層構造をなしており、前記有機積層構造のうちの少なくとも前記電子輸送層が、前記一般式［Ｉ］で表されるアミノスチリル化合物の少なくとも１種を含んだ前記混合物層からなってよい。
【００２５】
また、前記有機層が、ホール輸送層と電子輸送層とが積層された有機積層構造をなしており、前記有機積層構造のうちの少なくとも前記ホール輸送層が、前記一般式［Ｉ］で表されるアミノスチリル化合物の少なくとも１種を含んだ前記混合物層からなっていてよい。
【００２６】
また、前記有機層が、ホール輸送層と電子輸送層とが積層された有機積層構造をなしており、前記ホール輸送層が、前記一般式［Ｉ］で表されるアミノスチリル化合物の少なくとも１種を含んだ前記混合物層からなり、かつ前記電子輸送層が、前記一般式［Ｉ］で表されるアミノスチリル化合物の少なくとも１種を含んだ前記混合物層からなっていてよい。
【００２７】
また、前記有機層が、ホール輸送層と発光層と電子輸送層とが積層された有機積層構造をなしており、前記有機積層構造のうちの少なくとも前記発光層が、前記一般式［Ｉ］で表されるアミノスチリル化合物の少なくとも１種を含んだ前記混合物層からなっていてよい。
【００２８】
本発明において、前記アミノスチリル化合物を含む混合物層を形成するのに使用可能な材料としては、前記アミノスチリル化合物の他に、ホール輸送材料（例えば、芳香族アミン類等）、電子輸送材料（例えば、Ａｌｑ3、ピラゾリン類等）、又は一般に赤色発光用ドーパントとして用いられる一連の化合物（ＤＣＭ及びその類似化合物、ポルフィリン類、フタロシアニン類、ペリレン化合物、ナイルレッド、スクアリリウム化合物等）が挙げられる（以下、同様）。
【００２９】
この場合、混合物層において上記アミノスチリル化合物の少なくとも１種は、その他の化合物と混合する場合、重量比で０．１〜９５％の割合で含有されており、この範囲内でドーパントとしての含有量を決めることができる（以下、同様）。
【００３０】
なお、ここで「混合物層」とは、典型的には、上記アミノスチリル化合物とその他の化合物との混合物層を意味するが、これ以外にも、上記アミノスチリル化合物に包含される２種又はそれ以上のアミノスチリル化合物の混合物層も意味する場合がある。このような混合物層とすることによって、複数の化合物の組み合せで所望の輝度や色度の赤色発光を生ぜしめることができる。
【００３１】
本発明の有機電界発光素子は、例えばディスプレイデバイスとして構成された発光装置に用いて好適なものである（以下、同様）。
【００３２】
本発明はまた、発光領域を有する有機層が陽極と陰極との間に設けられている有機電界発光素子において、前記有機層の構成層のうちの少なくとも１層が、下記構造式（１５）−１〜（１５）−１２、（１６）−１〜（１６）−１２、（１７）−１〜（１７）−６、及び（１８）−１〜（１８）−６で表されるアミノスチリル化合物の少なくとも１種（１種であってよいが、２種又はそれ以上であってもよい。）を含んだ混合物層からなることを特徴とする有機電界発光素子（以下、本発明の第２の有機ＥＬ素子と称することがある。）を提供するものである。
【化６】
2010141359.tif 000008
【化７】
2010141359.tif 000009
【化８】
2010141359.tif 000010
【００３３】
本発明の第２の有機ＥＬ素子において、前記有機層が、ホール輸送層と電子輸送層とが積層された有機積層構造をなしており、前記有機積層構造のうちの少なくとも電子輸送層が、前記アミノスチリル化合物の少なくとも１種を含んだ前記混合物層からなっていてよい。
【００３４】
また、前記有機層が、ホール輸送層と電子輸送層とが積層された有機積層構造をなしており、前記有機積層構造のうちの少なくともホール輸送層が、前記アミノスチリル化合物の少なくとも１種を含んだ前記混合物層からなっていてよい。
【００３５】
また、前記有機層が、ホール輸送層と電子輸送層とが積層された有機積層構造をなしており、前記ホール輸送層が、前記アミノスチリル化合物の少なくとも１種を含んだ前記混合物層からなり、かつ前記電子輸送層が、前記アミノスチリル化合物の少なくとも１種を含んだ前記混合物層からなっていてよい。
【００３６】
また、前記有機層が、ホール輸送層と発光層と電子輸送層とが積層された有機積層構造をなしており、前記有機積層構造のうちの少なくとも発光層が、前記アミノスチリル化合物の少なくとも１種を含んだ前記混合物層からなっていてよい。
【００３７】
また、前記有機層の構成層のうちの前記少なくとも１層が、前記アミノスチリル化合物の少なくとも１種と、６００ｎｍ以上、例えば６００〜７００ｎｍ（以下、同様）の範囲に発光極大を有する赤色発光色素とを含んだ前記混合物層からなっていてよい。
【００３８】
この場合、前記有機層が、ホール輸送層と電子輸送層とが積層された有機積層構造をなしており、前記有機層の構成層のうちの前記少なくとも１層が少なくとも前記電子輸送層であってよい。
【００３９】
また、前記有機層が、ホール輸送層と電子輸送層とが積層された有機積層構造をなしており、前記有機層の構成層のうちの前記少なくとも１層が少なくとも前記ホール輸送層であってよい。
【００４０】
また、前記有機層が、ホール輸送層と電子輸送層とが積層された有機積層構造をなしており、前記ホール輸送層が、前記アミノスチリル化合物の少なくとも１種と、６００ｎｍ以上の範囲に発光極大を有する赤色発光色素とを含んだ前記混合物層からなり、かつ前記電子輸送層が、前記アミノスチリル化合物の少なくとも１種と、６００ｎｍ以上の範囲に発光極大を有する赤色発光色素とを含んだ前記混合物層からっていてよい。
【００４１】
また、前記有機層が、ホール輸送層と発光層と電子輸送層とが積層された有機積層構造をなしており、前記有機積層構造のうちの少なくとも前記発光層が、前記アミノスチリル化合物の少なくとも１種と、６００ｎｍ以上の範囲に発光極大を有する赤色発光色素とを含んだ前記混合物層からなっていてよい。
【００４２】
本発明はまた、発光領域を有する有機層が陽極と陰極との間に設けられている有機電界発光素子において、前記有機層の構成層のうちの少なくとも１層が、前記一般式［Ｉ］で表されるアミノスチリル化合物の少なくとも１種（１種であってよいが２種又はそれ以上であってもよい。）を含んだ発光性の混合物層からなり、かつ前記発光性の混合物層の陰極側に（特に接して）ホールブロッキング層が存在することを特徴とする有機電界発光素子（以下、本発明の第３の有機ＥＬ素子と称することがある。）を提供するものである。
【００４３】
本発明の第３の有機ＥＬ素子において、前記有機層が、ホール輸送層と電子輸送層とが積層された有機積層構造をなしており、前記有機積層構造のうちの少なくとも前記電子輸送層が、前記一般式［Ｉ］で表されるアミノスチリル化合物の少なくとも１種を含んだ前記発光性の混合物層からなっていてよい。
【００４４】
また、前記有機層が、ホール輸送層と電子輸送層とが積層された有機積層構造をなしており、前記有機積層構造のうちの少なくとも前記ホール輸送層が、前記一般式［Ｉ］で表されるアミノスチリル化合物の少なくとも１種を含んだ前記発光性の混合物層からなっていてよい。
【００４５】
また、前記有機層が、ホール輸送層と電子輸送層とが積層された有機積層構造をなしており、前記ホール輸送層が、前記一般式［Ｉ］で表されるアミノスチリル化合物の少なくとも１種を含んだ前記発光性の混合物層からなり、前記電子輸送層が、前記一般式［Ｉ］で表されるアミノスチリル化合物の少なくとも１種を含んだ前記発光性の混合物層からなり、かつこの電子輸送性の発光性の混合物層の陰極側に前記ホールブロッキング層が存在していてよい。
【００４６】
また、前記有機層が、ホール輸送層と発光層と電子輸送層とが積層された有機積層構造をなしており、前記有機積層構造のうちの少なくとも前記発光層が、前記一般式［Ｉ］で表されるアミノスチリル化合物の少なくとも１種を含んだ前記発光性の混合物層からなっていてよい。
【００４７】
本発明の第３の有機ＥＬ素子において、前記ホールブロッキング層は、発光層でのホールと電子の再結合を促進し、さらに高輝度かつ高効率な発光を得ることができるものであって、このようなホールブロッキング層に適した材料は、次のようなエネルギー状態を有するものであることが望ましい（以下、同様）。すなわち、ホールブロッキング層を形成する材料の最高占有分子軌道レベルが、ホールブロッキング層の陽極側に接する層を形成する材料の最高占有分子軌道レベルより低いエネルギーレベルにあること、なおかつ、ホールブロッキング層を形成する材料の最低非占有分子軌道レベルが、ホールブロッキング層の陽極側に接する層を形成する材料の最低非占有分子軌道レベルより高いエネルギーレベルにあり、またホールブロッキング層の陰極側に接する層を形成する材料の最低非占有分子軌道レベルより低いエネルギーレベルにあることである。
【００４８】
このような材料として、特開平１０−７９２９７号、特開平１１−２０４２５８号、特開平１１−２０４２６４号、特開平１１−２０４２５９号の各公報等に示されたフェナントロリン誘導体が挙げられるが、上記のエネルギーレベルの条件を満たすものであれば、フェナントロリン誘導体に限定されるものではない。使用可能なフェナントロリン誘導体を下記に示す。
【００４９】
【化９】
2010141359.tif 000011
（この一般式中、Ｒ1〜Ｒ8は、水素原子、置換もしくは非置換のアルキル基、置換もしくは非置換のアリール基、置換もしくは非置換のアミノ基、ハロゲン原子、ニトロ基、シアノ基又は水酸基を表わす。）
【化１０】
2010141359.tif 000012
【００５０】
本発明はまた、発光領域を有する有機層が陽極と陰極との間に設けられている有機電界発光素子において、前記有機層の構成層のうちの少なくとも１層が、前記構造式（１５）−１〜（１５）−１２、（１６）−１〜（１６）−１２、（１７）−１〜（１７）−６、及び（１８）−１〜（１８）−６で表されるアミノスチリル化合物の少なくとも１種（１種であってよいが、２種又はそれ以上であってもよい。）を含んだ発光性の混合物層からなり、かつ前記発光性の混合物層の陰極側にホールブロッキング層が存在することを特徴とする有機電界発光素子（以下、本発明の第４の有機ＥＬ素子と称することがある。）を提供するものである。
【００５１】
本発明の第４の有機ＥＬ素子において、前記有機層が、ホール輸送層と電子輸送層とが積層された有機積層構造をなしており、前記有機積層構造のうちの少なくとも電子輸送層が、前記アミノスチリル化合物の少なくとも１種を含んだ前記発光性の混合物層からなっていてよい。
【００５２】
また、前記有機層が、ホール輸送層と電子輸送層とが積層された有機積層構造をなしており、前記有機積層構造のうちの少なくともホール輸送層が、前記アミノスチリル化合物の少なくとも１種を含んだ前記発光性の混合物層からなっていてよい。
【００５３】
また、前記有機層が、ホール輸送層と電子輸送層とが積層された有機積層構造をなしており、前記ホール輸送層が、前記アミノスチリル化合物の少なくとも１種を含んだ前記発光性の混合物層からなり、前記電子輸送層が、前記アミノスチリル化合物の少なくとも１種を含んだ前記発光性の混合物層からなり、かつこの電子輸送性の発光性の混合物層の陰極側に前記ホールブロッキング層が存在していてよい。
【００５４】
また、前記有機層が、ホール輸送層と発光層と電子輸送層とが積層された有機積層構造をなしており、前記有機積層構造のうちの少なくとも発光層が、前記アミノスチリル化合物の少なくとも１種を含んだ前記発光性の混合物層からなっていてよい。
【００５５】
また、前記有機層の構成層のうちの前記少なくとも１層が、前記アミノスチリル化合物の少なくとも１種と、６００ｎｍ以上の範囲に発光極大を有する赤色発光色素とを含んだ前記発光性の混合物層からなっていてよい。
【００５６】
この場合、前記有機層が、ホール輸送層と電子輸送層とが積層された有機積層構造をなしており、前記有機層の構成層のうちの前記少なくとも１層が少なくとも前記電子輸送層であってよい。
【００５７】
また、前記有機層が、ホール輸送層と電子輸送層とが積層された有機積層構造をなしており、前記有機層の構成層のうちの前記少なくとも１層が少なくとも前記ホール輸送層であってよい。
【００５８】
また、前記有機層が、ホール輸送層と電子輸送層とが積層された有機積層構造をなしており、前記ホール輸送層が、前記アミノスチリル化合物の少なくとも１種と、６００ｎｍ以上の範囲に発光極大を有する赤色発光色素とを含んだ前記発光性の混合物層からなり、前記電子輸送層が、前記アミノスチリル化合物の少なくとも１種と、６００ｎｍ以上の範囲に発光極大を有する赤色発光色素とを含んだ前記発光性の混合物層からなり、かつこの電子輸送性の発光性の混合物層の陰極側に前記ホールブロッキング層が存在していてよい。
【００５９】
また、前記有機層が、ホール輸送層と発光層と電子輸送層とが積層された有機積層構造をなしており、前記有機積層構造のうちの少なくとも前記発光層が、前記アミノスチリル化合物の少なくとも１種と、６００ｎｍ以上の範囲に発光極大を有する赤色発光色素とを含んだ前記発光性の混合物層からなっていてよい。
【００６０】
本発明はまた、発光領域を有する有機層が陽極と陰極との間に設けられている有機電界発光素子において、前記有機層の構成層のうちの少なくとも１層が、前記一般式［Ｉ］で表されるアミノスチリル化合物単独で構成されたアミノスチリル化合物層からなり、かつ前記アミノスチリル化合物層の陰極側に（特に接して）ホールブロッキング層が存在することを特徴とする有機電界発光素子（以下、本発明の第５の有機ＥＬ素子と称することがある。）を提供するものである。
【００６１】
本発明の第５の有機ＥＬ素子において、前記有機層が、ホール輸送層と電子輸送層とが積層された有機積層構造をなしており、前記有機積層構造のうちの少なくとも前記電子輸送層が前記アミノスチリル化合物層からなっていてよい。
【００６２】
また、前記有機層が、ホール輸送層と電子輸送層とが積層された有機積層構造をなしており、前記有機積層構造のうちの少なくとも前記ホール輸送層が前記アミノスチリル化合物層からなっていてよい。
【００６３】
また、前記有機層が、ホール輸送層と電子輸送層とが積層された有機積層構造をなしており、前記ホール輸送層が前記アミノスチリル化合物層からなり、前記電子輸送層が前記アミノスチリル化合物層からなり、かつこの電子輸送性のアミノスチリル化合物層の陰極側に前記ホールブロッキング層が存在していてよい。
【００６４】
また、前記有機層が、ホール輸送層と発光層と電子輸送層とが積層された有機積層構造をなしており、前記有機積層構造のうちの少なくとも前記発光層が前記アミノスチリル化合物層からなっていてよい。
【００６５】
本発明の第５の有機ＥＬ素子におけるホールブロッキング層は、本発明の第３の有機ＥＬ素子における前記ホールブロッキング層と同様に構成されていてよい。
【００６６】
本発明は更に、発光領域を有する有機層が陽極と陰極との間に設けられている有機電界発光素子において、前記有機層の構成層のうちの少なくとも１層が、前記構造式（１５）−１〜（１５）−１２、（１６）−１〜（１６）−１２、（１７）−１〜（１７）−６、及び（１８）−１〜（１８）−６で表されるアミノスチリル化合物単独で構成されたアミノスチリル化合物層からなり、かつ前記アミノスチリル化合物層の陰極側にホールブロッキング層が存在することを特徴とする有機電界発光素子（以下、本発明の第６の有機ＥＬ素子と称することがある。）も提供するものである。
【００６７】
本発明の第６の有機ＥＬ素子において、前記有機層が、ホール輸送層と電子輸送層とが積層された有機積層構造をなしており、前記有機積層構造のうちの少なくとも電子輸送層が前記アミノスチリル化合物層からなっていてよい。
【００６８】
また、前記有機層が、ホール輸送層と電子輸送層とが積層された有機積層構造をなしており、前記有機積層構造のうちの少なくともホール輸送層が前記アミノスチリル化合物層からなっていてよい。
【００６９】
また、前記有機層が、ホール輸送層と電子輸送層とが積層された有機積層構造をなしており、前記ホール輸送層が前記アミノスチリル化合物層からなると共に、前記電子輸送層が前記アミノスチリル化合物層からなり、かつこの電子輸送性のアミノスチリル化合物層の陰極側に前記ホールブロッキング層が存在していてよい。
【００７０】
また、前記有機層が、ホール輸送層と発光層と電子輸送層とが積層された有機積層構造をなしており、前記有機積層構造のうちの少なくとも発光層が前記アミノスチリル化合物層からなっていてよい。
【００７１】
図１〜図９には、本発明に基づく有機電界発光素子（有機ＥＬ素子）の例をそれぞれ示す。
【００７２】
図１は、陰極３を発光光２０が透過する透過型有機電界発光素子Ａであって、発光光２０は保護層４の側からも観測できる。図２は、陰極３での反射光も発光光２０として得る反射型有機電界発光素子Ｂを示す。
【００７３】
図中、１は有機電界発光素子を形成するための基板である。ガラス、プラスチック及び他の適宜の材料を用いることができる。また、有機電界発光素子を他の表示素子と組み合わせて用いる場合には、基板を共用することもできる。２は透明電極であり、ＩＴＯ（Indium tin oxide）、ＳｎＯ2等が使用できる。
【００７４】
また、５は有機発光層であり、上記したアミノスチリル化合物を発光材料として含有している（但し、上記アミノスチリル化合物は、少なくとも１種がその他の化合物と混合して、或いは複数種のアミノスチリル化合物を併用して含有：以下、同様）。この発光層について、有機電界発光２０を得る層構成としては、従来公知の種々の構成を用いることができる。後記するように、例えば、正孔（ホール）輸送層と電子輸送層のいずれかを構成する材料が発光性を有する場合、これらの薄膜を積層した構造が使用できる。更に、本発明の目的を満たす範囲で電荷輸送性能を上げるために、正孔輸送層と電子輸送層のいずれか若しくは両方が、複数種の材料の薄膜を積層した構造、又は、複数種の材料を混合した組成からなる薄膜を使用するのを妨げない。また、発光性能を上げるために、少なくとも１種以上の蛍光性の材料を用いて、この薄膜を正孔輸送層と電子輸送層の間に挟持した構造、更に少なくとも１種以上の蛍光性の材料を正孔輸送層若しくは電子輸送層、又はこれらの両方に含ませた構造を使用してもよい。これらの場合には、発光効率を改善するために、正孔（ホール）又は電子の輸送を制御するための薄膜をその層構成に含ませることも可能である。
【００７５】
上記の一般式［Ｉ］で表したアミノスチリル化合物は、電子輸送性能と正孔輸送性能の両方を持つため、素子構造中、電子輸送性材料との混合発光層としても、或いは正孔輸送性材料との混合発光層としても用いることが可能である。また、該化合物を含む混合層を電子輸送層と正孔輸送層に挟み込んだ構成で発光材料として用いることも可能である。
【００７６】
なお、図１及び図２中、３は陰極であり、電極材料としては、Ｌｉ、Ｍｇ、Ｃａ等の活性な金属とＡｇ、Ａｌ、Ｉｎ等の金属との合金或いは積層した構造が使用できる。透過型の有機電界発光素子においては、陰極の厚さを調節することにより、用途に合った光透過率を得ることができる。また、図中、４は封止、保護層であり、有機電界発光素子全体を覆う構造とすることで、その効果が上がる。気密性が保たれれば、適宜の材料を使用することができる。
【００７７】
本発明に基づく有機電界発光素子においては、有機層が、正孔輸送層と電子輸送層とが積層された有機積層構造（シングルへテロ構造）を有しており、正孔輸送層又は電子輸送層の形成材料として前記アミノスチリル化合物を含む混合物層が用いられてよい。或いは、有機層が正孔輸送層と発光層と電子輸送層とが順次積層された有機積層構造（ダブルヘテロ構造）を有しており、発光層の形成材料として前記スチリル化合物を含む混合物層が用いられてよい。
【００７８】
このような有機積層構造を有する有機電界発光素子の例を示すと、図３は、透光性の基板１上に、透光性の陽極２と、正孔輸送層６と電子輸送層７とからなる有機層５ａと、陰極３とが順次積層された積層構造を有し、この積層構造が保護層４によって封止されてなる、シングルヘテロ構造の有機電界発光素子Ｃである。
【００７９】
図３に示すように発光層を省略した層構成の場合には、正孔輸送層６と電子輸送層７の界面から所定波長の発光２０を発生する。これらの発光は基板１側から観測される。
【００８０】
また、図４は、透光性の基板１上に、透光性の陽極２と、正孔輸送層１０と発光層１１と電子輸送層１２とからなる有機層５ｂと、陰極３とが順次積層された積層構造を有し、この積層構造が保護層４によって封止されてなる、ダブルヘテロ構造の有機電界発光素子Ｄである。
【００８１】
図４に示した有機電界発光素子においては、陽極２と陰極３の間に直流電圧を印加することにより、陽極２から注入された正孔が正孔輸送層１０を経て、また陰極３から注入された電子が電子輸送層１２を経て、それぞれ発光層１１に到達する。この結果、発光層１１においては電子／正孔の再結合が生じて一重項励起子が生成し、この一重項励起子から所定波長の発光を発生する。
【００８２】
上述した各有機電界発光素子Ｃ、Ｄにおいて、基板１は、例えば、ガラス、プラスチック等の光透過性の材料を適宣用いることができる。また、他の表示素子と組み合わせて用いる場合や、図３及び図４に示した積層構造をマトリックス状に配置する場合等は、この基板を共用してもよい。また、素子Ｃ、Ｄはいずれも透過型、反射型のいずれの構造も採りうる。
【００８３】
また、陽極２は、透明電極であり、ＩＴＯやＳｎＯ2等が使用できる。この陽極２と正孔輸送層６（又は正孔輸送層１０）との間には、電荷注入効率を改善する目的で、有機物もしくは有機金属化合物からなる薄膜を設けてもよい。なお、保護層４が金属等の導電性材料で形成されている場合は、陽極２の側面に絶縁膜が設けられていてもよい。
【００８４】
また、有機電界発光素子Ｃにおける有機層５ａは、正孔輸送層６と電子輸送層７とが積層された有機層であり、これらのいずれか又は双方に上記したアミノスチリル化合物を含む混合物が含有され、発光性の正孔輸送層６又は電子輸送層７としてよい。有機電界発光素子Ｄにおける有機層５ｂは、正孔輸送層１０と上記したアミノスチリル化合物を含む混合物からなる発光層１１と電子輸送層１２とが積層された有機層であるが、その他、種々の積層構造を採ることができる。例えば、正孔輸送層と電子輸送層のいずれか若しくは両方が発光してもよい。
【００８５】
また、正孔輸送層において、正孔輸送性能を向上させるため、複数種の正孔輸送材料を積層した正孔輸送層を形成してもよい。
【００８６】
また、有機電界発光素子Ｃにおいて、発光層は電子輸送性発光層７であってよいが、電源８から印加される電圧によっては、正孔輸送層６やその界面で発光される場合がある。同様に、有機電界発光素子Ｄにおいて、発光層は層１１以外に、電子輸送層１２であってもよく、正孔輸送層１０であってもよい。発光性能を向上させるため、少なくとも１種の蛍光性材料を用いた発光層１１を正孔輸送層と電子輸送層との間に狭持させた構造であるのがよい。或いは、この蛍光性材料を正孔輸送層又は電子輸送層、或いはこれら両層に含有させた構造を構成してよい。このような場合、発光効率を改善するために、正孔又は電子の輸送を制御するための薄膜（ホールブロッキング層やエキシトン生成層など）をその層構成に含ませることも可能である。
【００８７】
また、陰極３に用いる材料としては、Ｌｉ、Ｍｇ、Ｃａ等の活性な金属とＡｇ、Ａｌ、Ｉｎ等の金属との合金を使用でき、これらの金属層が積層した構造であってもよい。なお、陰極の厚みや材質を適宜選択することによって、用途に見合った有機電界発光素子を作製できる。
【００８８】
また、保護層４は、封止膜として作用するものであり、有機電界発光素子全体を覆う構造とすることにより、電荷注入効率や発光効率を向上できる。なお、その気密性が保たれれば、アルミニウム、金、クロム等の単金属又は合金など、適宜その材料を選択できる。
【００８９】
上記した各有機電界発光素子に印加する電流は通常、直流であるが、パルス電流や交流を用いてもよい。電流値、電圧値は、素子破壊しない範囲内であれば特に制限はないが、有機電界発光素子の消費電力や寿命を考慮すると、なるべく小さい電気エネルギーで効率良く発光させることが望ましい。
【００９０】
図５〜図９には、図１〜図４に示した有機ＥＬ素子Ａ〜Ｄにおいて、発光層５、正孔輸送層６、電子輸送層７又は発光層１１の陰極３側に接してホールブロッキング層３０を設けた例Ａ’〜Ｄ’をそれぞれ示す。ここでは、上記アミノスチリル化合物は、上述したように、少なくとも１種がその他の化合物と混合されている以外にも、複数のアミノスチリル化合物が併用されていてもよい。或いは、単一のアミノスチリル化合物単独で層をなしていてもよい。
【００９１】
次に、図１０は、本発明の有機電界発光素子を用いた平面ディスプレイの構成例である。図示の如く、例えばフルカラーディスプレイの場合は、赤（Ｒ）、緑（Ｇ）及び青（Ｂ）の３原色を発光可能な有機層５（５ａ，５ｂ）が、陰極３と陽極２との間に配されている。陰極３及び陽極２は、互いに交差するストライプ状に設けることができ、輝度信号回路１４及びシフトレジスタ内蔵の制御回路１５により選択されて、それぞれに信号電圧が印加され、これによって、選択された陰極３及び陽極２が交差する位置（画素）の有機層が発光するように構成されている。
【００９２】
即ち、図１０は例えば８×３ＲＧＢ単純マトリックスであって、正孔輸送層と、発光層及び電子輸送層のいずれか少なくとも一つからなる積層体５を陰極３と陽極２の間に配設したものである（図３又は図４参照）。陰極と陽極は、ともにストライプ状にパターニングするとともに、互いにマトリクス状に直交させ、シフトレジスタ内蔵の制御回路１５及び輝度信号回路１４により時系列的に信号電圧を印加し、その交叉位置で発光するように構成されたものである。かかる構成のＥＬ素子は、文字・記号等のディスプレイとしては勿論、画像再生装置としても使用できる。また、陰極３と陽極２のストライプ状パターンを赤（Ｒ）、緑（Ｇ）、青（Ｂ）の各色毎に配し、マルチカラーあるいはフルカラーの全固体型フラットパネルディスプレイを構成することが可能となる。
【実施例】
【００９３】
次に、本発明の実施例を示すが、本発明はこれに限定されるものではない。
【００９４】
［実施例１］
本実施例は、上述の一般式［Ｉ］のアミノスチリル化合物のうち、下記構造式（１５）−３のアミノスチリル化合物とα−ＮＰＤ（α−ナフチルフェニルジアミン）との混合物層を正孔輸送性発光層として用い、シングルヘテロ構造の有機電界発光素子を作製した例である。
【００９５】
【化１１】
2010141359.tif 000013
【化１２】
2010141359.tif 000014
【００９６】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式（１５）−３のアミノスチリル化合物と正孔輸送材料であるα−ＮＰＤとを重量比１：１で混合した層を例えば５０ｎｍの厚さに正孔輸送層（兼発光層）として成膜した。蒸着レートは各々０．１ｎｍ／秒とした。
【００９７】
さらに、電子輸送層材料として下記構造式のＡｌｑ3（トリス（８−キノリノール）アルミニウム）を正孔輸送層に接して蒸着した。Ａｌｑ3からなるこの電子輸送層の膜厚も例えば５０ｎｍとし、蒸着レートは０．２ｎｍ／秒とした。
【００９８】
【化１３】
2010141359.tif 000015
【００９９】
陰極材料としてはＭｇとＡｇの積層膜を採用し、これも蒸着により、蒸着レート１ｎｍ／秒として例えば５０ｎｍ（Ｍｇ膜）及び１５０ｎｍ（Ａｇ膜）の厚さに形成し、実施例１による図３に示した如き有機電界発光素子を作製した。
【０１００】
このように作製した実施例１の有機電界発光素子に、窒素雰囲気下で順バイアス直流電圧を加えて発光特性を評価した。発光色は赤色であり、分光測定を行った結果、６３０ｎｍ付近に発光ピークを有するスペクトルを得た。分光測定は、大塚電子社製のフォトダイオードアレイを検出器とした分光器を用いた。また、電圧−輝度測定を行ったところ、８Ｖで２０００ｃｄ／ｍ2の輝度が得られた。
【０１０１】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで９００時間であった。
【０１０２】
［実施例２］
本実施例は、上述の一般式［Ｉ］のアミノスチリル化合物のうち、上記構造式（１５）−３のアミノスチリル化合物とＡｌｑ3との混合物層を電子輸送性発光層として用い、シングルヘテロ構造の有機電界発光素子を作製した例である。
【０１０３】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で前記構造式のα−ＮＰＤを例えば５０ｎｍの厚さに成膜した。蒸着レートは０．１ｎｍ／秒とした。
【０１０４】
さらに、上記構造式（１５）−３のアミノスチリル化合物と電子輸送性材料であるＡｌｑ3とを重量比１：１で混合した層を正孔輸送層に接して蒸着した。上記構造式（１５）−３のアミノスチリル化合物とＡｌｑ3とからなる電子輸送層（兼発光層）の膜厚も例えば５０ｎｍとし、蒸着レートは各々０．２ｎｍ／秒とした。
【０１０５】
陰極材料としてはＭｇとＡｇの積層膜を採用し、これも蒸着により、蒸着レート１ｎｍ／秒として例えば５０ｎｍ（Ｍｇ）及び１５０ｎｍ（Ａｇ膜）の厚さに形成し、図３に示した如き有機電界発光素子を作製した。
【０１０６】
このように作製した実施例２の有機電界発光素子に、窒素雰囲気下で順バイアス直流電圧を加えて発光特性を評価した。発光色は赤色であり、実施例１と同様に分光測定を行った結果、６３０ｎｍ付近に発光ピークを有するスペクトルを得た。また、電圧−輝度測定を行ったところ、８Ｖで１２００ｃｄ／ｍ2の輝度が得られた。
【０１０７】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで８００時間であった。
【０１０８】
［実施例３］
本実施例は、上述の一般式［Ｉ］のアミノスチリル化合物のうち、上記構造式（１５）−３のアミノスチリル化合物とＡｌｑ3との混合物層を電子輸送性発光層として用い、ダブルヘテロ構造の有機電界発光素子を作製した例である。
【０１０９】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式のα−ＮＰＤを例えば３０ｎｍの厚さに成膜した。蒸着レートは０．２ｎｍ／秒とした。
【０１１０】
さらに、発光材料として上記構造式（１５）−３のアミノスチリル化合物とＡｌｑ3とを重量比１：１で正孔輸送層に接して蒸着した。上記構造式（１５）−３のアミノスチリル化合物とＡｌｑ3との混合物層からなる発光層の膜厚も例えば３０ｎｍとし、蒸着レートは各々０．２ｎｍ／秒とした。
【０１１１】
さらに、電子輸送性材料として上記構造式のＡｌｑ3を発光層に接して蒸着した。Ａｌｑ3の膜厚を例えば３０ｎｍとし、蒸着レートは０．２ｎｍ／秒とした。
【０１１２】
陰極材料としてはＭｇとＡｇの積層膜を採用し、これも蒸着により、蒸着レート１ｎｍ／秒として例えば５０ｎｍ（Ｍｇ）及び１５０ｎｍ（Ａｇ膜）の厚さに形成し、実施例３による図４に示した如き有機電界発光素子を作製した。
【０１１３】
このように作製した実施例３の有機電界発光素子に、窒素雰囲気下で順バイアス直流電圧を加えて発光特性を評価した。発光色は赤色であり、実施例１と同様に分光測定を行った結果、６３０ｎｍに発光ピークを有するスペクトルを得た。また、電圧−輝度測定を行ったところ、８Ｖで２５００ｃｄ／ｍ2の輝度が得られた。
【０１１４】
この有機電界発光素子を作製後、窒素雰囲気下に１カ月間放置したが、素子劣化は観察されなかった。また、初期輝度２００ｃｄ／ｍ2で電流値を一定に通電して連続発光して強制劣化させた際、輝度が半減するまで１５００時間であった。
【０１１５】
［実施例４］
本実施例は、上述の一般式［Ｉ］のアミノスチリル化合物のうち、上記構造式（１５）−３のアミノスチリル化合物と下記構造式（１５）−１のアミノスチリル化合物との混合物層を発光層として用い、ダブルヘテロ構造の有機電界発光素子を作製した例である。
【０１１６】
【化１４】
2010141359.tif 000016
【０１１７】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式のα−ＮＰＤを例えば３０ｎｍの厚さに成膜した。蒸着レートは０．２ｎｍ／秒とした。
【０１１８】
さらに、発光材料として上記構造式（１５）−３のアミノスチリル化合物と上記構造式（１５）−１のアミノスチリル化合物とを重量比１：３で正孔輸送層に接して共蒸着した。上記構造式（１５）−３のアミノスチリル化合物と上記構造式（１５）−１のアミノスチリル化合物との混合物層からなる発光層の膜厚も例えば３０ｎｍとし、蒸着レートは上記構造式（１５）−３の化合物は０．１ｎｍ／秒、上記構造式（１５）−１の化合物は０．３ｎｍ／秒とした。
【０１１９】
さらに、電子輸送性材料として上記構造式のＡｌｑ3を発光層に接して蒸着した。Ａｌｑ3の膜厚を例えば３０ｎｍとし、蒸着レートは０．２ｎｍ／秒とした。
【０１２０】
陰極材料としてはＭｇとＡｇの積層膜を採用し、これも蒸着により、蒸着レート１ｎｍ／秒として例えば５０ｎｍ（Ｍｇ）及び１５０ｎｍ（Ａｇ膜）の厚さに形成し、実施例４による図４に示した如き有機電界発光素子を作製した。
【０１２１】
このように作製した実施例４の有機電界発光素子に、窒素雰囲気下で順バイアス直流電圧を加えて発光特性を評価した。発光色は赤色であり、実施例１と同様に分光測定を行った結果、６４０ｎｍに発光ピークを有するスペクトルを得た。電圧−輝度測定を行ったところ、８Ｖで３０００ｃｄ／ｍ2の輝度が得られた。
【０１２２】
この有機電界発光素子を作製後、窒素雰囲気下に１カ月間放置したが、素子劣化は観察されなかった。また、初期輝度２００ｃｄ／ｍ2で電流値を一定に通電して連続発光して強制劣化させた際、輝度が半減するまで１２００時間であった。
【０１２３】
［実施例５］
本実施例は、上述の一般式［Ｉ］のアミノスチリル化合物のうち、上記構造式（１５）−３のアミノスチリル化合物と下記構造式のＤＣＭとの混合物層を電子輸送性発光層として用い、シングルヘテロ構造の有機電界発光素子を作製した例である。
【化１５】
2010141359.tif 000017
【０１２４】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式のα−ＮＰＤを例えば５０ｎｍの厚さに成膜した。蒸着レートは０．１ｎｍ／秒とした。
【０１２５】
さらに、上記構造式（１５）−３のアミノスチリル化合物と上記ＤＣＭとを重量比１０：１で混合した層を正孔輸送層に接して蒸着した。上記構造式（１５）−３のアミノスチリル化合物と上記ＤＣＭからなる電子輸送層（兼発光層）の膜厚も例えば５０ｎｍとし、蒸着レートは上記構造式（１５）−３の化合物は０．５ｎｍ／秒、ＤＣＭは０．０５ｎｍ／秒とした。
【０１２６】
陰極材料としてはＭｇとＡｇの積層膜を採用し、これも蒸着により、蒸着レート１ｎｍ／秒として例えば５０ｎｍ（Ｍｇ）及び１５０ｎｍ（Ａｇ膜）の厚さに形成し、図３に示した如き有機電界発光素子を作製した。
【０１２７】
このように作製した実施例５の有機電界発光素子に、窒素雰囲気下で順バイアス直流電圧を加えて発光特性を評価した。発光色は赤色であり、実施例１と同様に分光測定を行った結果、６３０ｎｍ付近に発光ピークを有するスペクトルを得た。また、電圧−輝度測定を行ったところ、８Ｖで８００ｃｄ／ｍ2の輝度が得られた。
【０１２８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで５００時間であった。
【０１２９】
［実施例６］
本実施例は、上述の一般式［Ｉ］のアミノスチリル化合物のうち、下記構造式（１５）−２のアミノスチリル化合物とＡｌｑ3との混合物層を電子輸送性発光層として用い、シングルヘテロ構造の有機電界発光素子を作製した例である。
【０１３０】
【化１６】
2010141359.tif 000018
【０１３１】
層構造、成膜法とも実施例２に準拠して有機電界発光素子を作製した。
【０１３２】
このように作製した実施例６の有機電界発光素子に、窒素雰囲気下で順バイアス直流電圧を加えて発光特性を評価した。発光色は橙色であり、実施例１と同様に分光測定を行った結果、５９０ｎｍ付近に発光ピークを有するスペクトルを得た。また、電圧−輝度測定を行ったところ、８Ｖで８５０ｃｄ／ｍ2の輝度が得られた。
【０１３３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６００時間であった。
【０１３４】
［実施例７］
本実施例は、上述の一般式［Ｉ］のアミノスチリル化合物のうち、下記構造式（１５）−４のアミノスチリル化合物とＡｌｑ3との混合物層を電子輸送性発光層として用い、シングルヘテロ構造の有機電界発光素子を作製した例である。
【０１３５】
【化１７】
2010141359.tif 000019
【０１３６】
層構造、成膜法とも実施例２に準拠して有機電界発光素子を作製した。
【０１３７】
このように作製した実施例７の有機電界発光素子に、窒素雰囲気下で順バイアス直流電圧を加えて発光特性を評価した。発光色は赤色であり、実施例１と同様に分光測定を行った結果、６１０ｎｍ付近に発光ピークを有するスペクトルを得た。また、電圧−輝度測定を行ったところ、８Ｖで８００ｃｄ／ｍ2の輝度が得られた。
【０１３８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで４５０時間であった。
【０１３９】
［実施例８］
本実施例は、上述の一般式［Ｉ］のアミノスチリル化合物のうち、下記構造式（１５）−６のアミノスチリル化合物とＡｌｑ3との混合物層を電子輸送性発光層として用い、シングルヘテロ構造の有機電界発光素子を作製した例である。
【０１４０】
【化１８】
2010141359.tif 000020
【０１４１】
層構造、成膜法とも実施例２に準拠して有機電界発光素子を作製した。
【０１４２】
このように作製した実施例８の有機電界発光素子に、窒素雰囲気下で順バイアス直流電圧を加えて発光特性を評価した。発光色は橙色であり、実施例１と同様に分光測定を行った結果、５８５ｎｍ付近に発光ピークを有するスペクトルを得た。また、電圧−輝度測定を行ったところ、８Ｖで５００ｃｄ／ｍ2の輝度が得られた。
【０１４３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで２００時間であった。
【０１４４】
［実施例９］
本実施例は、上述の一般式［Ｉ］のアミノスチリル化合物のうち、下記構造式（１５）−７のアミノスチリル化合物とＡｌｑ3との混合物層を電子輸送性発光層として用い、シングルヘテロ構造の有機電界発光素子を作製した例である。
【０１４５】
【化１９】
2010141359.tif 000021
【０１４６】
層構造、成膜法とも実施例２に準拠して有機電界発光素子を作製した。
【０１４７】
このように作製した実施例９の有機電界発光素子に、窒素雰囲気下で順バイアス直流電圧を加えて発光特性を評価した。発光色は赤色であり、実施例１と同様に分光測定を行った結果、６１５ｎｍ付近に発光ピークを有するスペクトルを得た。また、電圧−輝度測定を行ったところ、８Ｖで５８０ｃｄ／ｍ2の輝度が得られた。
【０１４８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで３００時間であった。
【０１４９】
［実施例１０］
本実施例は、上述の一般式［Ｉ］のアミノスチリル化合物のうち、下記構造式（１５）−８のアミノスチリル化合物とＡｌｑ3との混合物層を電子輸送性発光層として用い、シングルヘテロ構造の有機電界発光素子を作製した例である。
【０１５０】
【化２０】
2010141359.tif 000022
【０１５１】
層構造、成膜法とも実施例２に準拠して有機電界発光素子を作製した。
【０１５２】
このように作製した実施例１０の有機電界発光素子に、窒素雰囲気下で順バイアス直流電圧を加えて発光特性を評価した。発光色は赤色であり、実施例１と同様に分光測定を行った結果、６１０ｎｍ付近に発光ピークを有するスペクトルを得た。また、電圧−輝度測定を行ったところ、８Ｖで４３０ｃｄ／ｍ2の輝度が得られた。
【０１５３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで１５０時間であった。
【０１５４】
［実施例１１］
本実施例は、上述の一般式［Ｉ］のアミノスチリル化合物のうち、下記構造式（１５）−９のアミノスチリル化合物とＡｌｑ3との混合物層を電子輸送性発光層として用い、シングルヘテロ構造の有機電界発光素子を作製した例である。
【０１５５】
【化２１】
2010141359.tif 000023
【０１５６】
層構造、成膜法とも実施例２に準拠して有機電界発光素子を作製した。
【０１５７】
このように作製した実施例１１の有機電界発光素子に、窒素雰囲気下で順バイアス直流電圧を加えて発光特性を評価した。発光色は赤色であり、実施例１と同様に分光測定を行った結果、６４０ｎｍ付近に発光ピークを有するスペクトルを得た。また、電圧−輝度測定を行ったところ、８Ｖで８００ｃｄ／ｍ2の輝度が得られた。
【０１５８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで４５０時間であった。
【０１５９】
［実施例１２］
本実施例は、上述の一般式［Ｉ］のアミノスチリル化合物のうち、下記構造式（１５）−１１のアミノスチリル化合物とＡｌｑ3との混合物層を電子輸送性発光層として用い、シングルヘテロ構造の有機電界発光素子を作製した例である。
【０１６０】
【化２２】
2010141359.tif 000024
【０１６１】
層構造、成膜法とも実施例２に準拠して有機電界発光素子を作製した。
【０１６２】
このように作製した実施例１２の有機電界発光素子に、窒素雰囲気下で順バイアス直流電圧を加えて発光特性を評価した。発光色は橙色であり、実施例１と同様に分光測定を行った結果、５８０ｎｍ付近に発光ピークを有するスペクトルを得た。また、電圧−輝度測定を行ったところ、８Ｖで１０００ｃｄ／ｍ2の輝度が得られた。
【０１６３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで７５０時間であった。
【０１６４】
［実施例１３］
本実施例は、上述の一般式［Ｉ］のアミノスチリル化合物のうち、下記構造式（１５）−１２のアミノスチリル化合物とＡｌｑ3との混合物層を電子輸送性発光層として用い、シングルヘテロ構造の有機電界発光素子を作製した例である。
【０１６５】
【化２３】
2010141359.tif 000025
【０１６６】
層構造、成膜法とも実施例２に準拠して有機電界発光素子を作製した。
【０１６７】
このように作製した実施例１３の有機電界発光素子に、窒素雰囲気下で順バイアス直流電圧を加えて発光特性を評価した。発光色は橙色であり、実施例１と同様に分光測定を行った結果、６００ｎｍ付近に発光ピークを有するスペクトルを得た。また、電圧−輝度測定を行ったところ、８Ｖで８５０ｃｄ／ｍ2の輝度が得られた。
【０１６８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６００時間であった。
【０１６９】
［実施例１４］
本実施例は、上述の一般式［Ｉ］のアミノスチリル化合物のうち、下記構造式（１７）−１のアミノスチリル化合物とＡｌｑ3との混合物層を電子輸送性発光層として用い、シングルヘテロ構造の有機電界発光素子を作製した例である。
【０１７０】
【化２４】
2010141359.tif 000026
【０１７１】
層構造、成膜法とも実施例２に準拠して有機電界発光素子を作製した。
【０１７２】
このように作製した実施例１４の有機電界発光素子に、窒素雰囲気下で順バイアス直流電圧を加えて発光特性を評価した。発光色は赤色であり、実施例１と同様に分光測定を行った結果、６２０ｎｍ付近に発光ピークを有するスペクトルを得た。また、電圧−輝度測定を行ったところ、８Ｖで１５００ｃｄ／ｍ2の輝度が得られた。
【０１７３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで８００時間であった。
【０１７４】
［実施例１５］
本実施例は、上述の一般式［Ｉ］のアミノスチリル化合物のうち、下記構造式（１７）−２のアミノスチリル化合物とＡｌｑ3との混合物層を電子輸送性発光層として用い、シングルヘテロ構造の有機電界発光素子を作製した例である。
【０１７５】
【化２５】
2010141359.tif 000027
【０１７６】
層構造、成膜法とも実施例２に準拠して有機電界発光素子を作製した。
【０１７７】
このように作製した実施例１５の有機電界発光素子に、窒素雰囲気下で順バイアス直流電圧を加えて発光特性を評価した。発光色は赤色であり、実施例１と同様に分光測定を行った結果、６４５ｎｍ付近に発光ピークを有するスペクトルを得た。また、電圧−輝度測定を行ったところ、８Ｖで１２００ｃｄ／ｍ2の輝度が得られた。
【０１７８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで７００時間であった。
【０１７９】
［実施例１６］
本実施例は、上述の一般式［Ｉ］のアミノスチリル化合物のうち、下記構造式（１７）−３のアミノスチリル化合物とＡｌｑ3との混合物層を電子輸送性発光層として用い、シングルヘテロ構造の有機電界発光素子を作製した例である。
【０１８０】
【化２６】
2010141359.tif 000028
【０１８１】
層構造、成膜法とも実施例２に準拠して有機電界発光素子を作製した。
【０１８２】
このように作製した実施例１６の有機電界発光素子に、窒素雰囲気下で順バイアス直流電圧を加えて発光特性を評価した。発光色は赤色であり、実施例１と同様に分光測定を行った結果、５９０ｎｍ付近に発光ピークを有するスペクトルを得た。また、電圧−輝度測定を行ったところ、８Ｖで７８０ｃｄ／ｍ2の輝度が得られた。
【０１８３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで５００時間であった。
【０１８４】
［実施例１７］
本実施例は、上述の一般式［Ｉ］のアミノスチリル化合物のうち、下記構造式（１７）−４のアミノスチリル化合物とＡｌｑ3との混合物層を電子輸送性発光層として用い、シングルヘテロ構造の有機電界発光素子を作製した例である。
【０１８５】
【化２７】
2010141359.tif 000029
【０１８６】
層構造、成膜法とも実施例２に準拠して有機電界発光素子を作製した。
【０１８７】
このように作製した実施例１７の有機電界発光素子に、窒素雰囲気下で順バイアス直流電圧を加えて発光特性を評価した。発光色は赤色であり、実施例１と同様に分光測定を行った結果、６２０ｎｍ付近に発光ピークを有するスペクトルを得た。また、電圧−輝度測定を行ったところ、８Ｖで１１００ｃｄ／ｍ2の輝度が得られた。
【０１８８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６００時間であった。
【０１８９】
［実施例１８］
本実施例は、上述の一般式［Ｉ］のアミノスチリル化合物のうち、下記構造式（１７）−５のアミノスチリル化合物とＡｌｑ3との混合物層を電子輸送性発光層として用い、シングルヘテロ構造の有機電界発光素子を作製した例である。
【０１９０】
【化２８】
2010141359.tif 000030
【０１９１】
層構造、成膜法とも実施例２に準拠して有機電界発光素子を作製した。
【０１９２】
このように作製した実施例１８の有機電界発光素子に、窒素雰囲気下で順バイアス直流電圧を加えて発光特性を評価した。発光色は赤色であり、実施例１と同様に分光測定を行った結果、６５０ｎｍ付近に発光ピークを有するスペクトルを得た。また、電圧−輝度測定を行ったところ、８Ｖで７００ｃｄ／ｍ2の輝度が得られた。
【０１９３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで４００時間であった。
【０１９４】
［実施例１９］
本実施例は、上述の一般式［Ｉ］のアミノスチリル化合物のうち、下記構造式（１５）−５のアミノスチリル化合物とＡｌｑ3との混合物層を電子輸送性発光層として用い、シングルヘテロ構造の有機電界発光素子を作製した例である。
【０１９５】
【化２９】
2010141359.tif 000031
【０１９６】
層構造、成膜法とも実施例２に準拠して有機電界発光素子を作製した。
【０１９７】
このように作製した実施例１９の有機電界発光素子に、窒素雰囲気下で順バイアス直流電圧を加えて発光特性を評価した。発光色は赤色であり、実施例１と同様に分光測定を行った結果、６５５ｎｍ付近に発光ピークを有するスペクトルを得た。また、電圧−輝度測定を行ったところ、８Ｖで１５００ｃｄ／ｍ2の輝度が得られた。
【０１９８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで７００時間であった。
【０１９９】
［実施例２０］
本実施例は、上述の一般式［Ｉ］のアミノスチリル化合物のうち、上記構造式（１５）−３のアミノスチリル化合物とα−ＮＰＤとの混合物層を正孔輸送性発光層として用い、さらに上記構造式（１５）−３のアミノスチリル化合物とＡｌｑ3との混合物層を電子輸送性発光層としたシングルヘテロ構造の有機電界発光素子を作製した例である。
【０２００】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式（１５）−３のアミノスチリル化合物と正孔輸送材料であるα−ＮＰＤを重量比１：１で混合した層を例えば５０ｎｍの厚さに正孔輸送層（兼発光層）として成膜した。蒸着レートは各々０．１ｎｍ／秒とした。
【０２０１】
さらに、上記構造式（１５）−３の化合物と電子輸送性材料であるＡｌｑ3とを重量比１：１で混合した層を正孔輸送層（兼発光層）に接して蒸着した。上記構造式（１５）−３の化合物とＡｌｑ3とからなる電子輸送層（兼発光層）の膜厚も例えば５０ｎｍとし、蒸着レートは各々０．２ｎｍ／秒とした。
【０２０２】
陰極材料としてはＭｇとＡｇの積層膜を採用し、これも蒸着により、蒸着レート１ｎｍ／秒として例えば５０ｎｍ（Ｍｇ膜）及び１５０ｎｍ（Ａｇ膜）の厚さに形成し、実施例２０よる図３に示した如き有機電界発光素子を作製した。
【０２０３】
このように作製した実施例２０の有機電界発光素子に、窒素雰囲気下で順バイアス直流電圧を加えて発光特性を評価した。発光色は赤色であり、分光測定を行った結果、６３５ｎｍ付近に発光ピークを有するスペクトルを得た。分光測定は、大塚電子社製のフォトダイオードアレイを検出器とした分光器を用いた。また、電圧−輝度測定を行ったところ、８Ｖで１８００ｃｄ／ｍ2の輝度が得られた。
【０２０４】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで１０００時間であった。
【０２０５】
［実施例２１］
本実施例は、上述の一般式［Ｉ］のアミノスチリル化合物のうち、上記構造式（１５）−３のアミノスチリル化合物とα−ＮＰＤ（α−ナフチルフェニルジアミン）との混合物層を正孔輸送性発光層として用いた有機電界発光素子を作製した例である。
【０２０６】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式（１５）−３のアミノスチリル化合物と正孔輸送材料であるα−ＮＰＤとを重量比１：１で混合した層を例えば５０ｎｍの厚さに正孔輸送層（兼発光層）として成膜した。蒸着レートは各々０．１ｎｍ／秒とした。
【０２０７】
さらに、ホールブロッキング層材料として下記構造式のバソクプロインを正孔輸送層（兼発光層）に接して蒸着した。バソクプロインからなるこのホールブロッキング層の膜厚は例えば１５ｎｍとし、蒸着レートは０．１ｎｍ／秒とした。
【０２０８】
【化３０】
2010141359.tif 000032
【０２０９】
さらに、電子輸送層材料として上記構造式のＡｌｑ3（トリス（８−キノリノール）アルミニウム）をホールブロッキング層に接して蒸着した。Ａｌｑ3からなるこの電子輸送層の膜厚も例えば５０ｎｍとし、蒸着レートは０．２ｎｍ／秒とした。
【０２１０】
陰極材料としてはＭｇとＡｇの積層膜を採用し、これも蒸着により、蒸着レート１ｎｍ／秒として例えば５０ｎｍ（Ｍｇ膜）及び１５０ｎｍ（Ａｇ膜）の厚さに形成し、実施例２１による図７に示した如き有機電界発光素子を作製した。
【０２１１】
このように作製した実施例２１の有機電界発光素子に、窒素雰囲気下で順バイアス直流電圧を加えて発光特性を評価した。発光色は赤色であり、分光測定を行った結果、６３０ｎｍ付近に発光ピークを有するスペクトルを得た。分光測定は、大塚電子社製のフォトダイオードアレイを検出器とした分光器を用いた。また、電圧−輝度測定を行ったところ、８Ｖで２５００ｃｄ／ｍ2の輝度が得られた。
【０２１２】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで１０００時間であった。
【０２１３】
［実施例２２］
本実施例は、上述の一般式［Ｉ］のアミノスチリル化合物のうち、上記構造式（１５）−３のアミノスチリル化合物とＡｌｑ3との混合物層を電子輸送性発光層として用いた有機電界発光素子を作製した例である。
【０２１４】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で下記構造式のα−ＮＰＤを例えば３０ｎｍの厚さに成膜した。蒸着レートは０．１ｎｍ／秒とした。
【０２１５】
さらに、上記構造式（１５）−３の化合物と電子輸送性材料であるＡｌｑ3とを重量比１：１で混合した層を正孔輸送層に接して共蒸着した。上記構造式（１５）−３の化合物とＡｌｑ3からなる電子輸送層（兼発光層）の膜厚も例えば３０ｎｍとし、蒸着レートは各々０．２ｎｍ／秒とした。
【０２１６】
さらに、ホールブロッキング層材料として上記構造式のバソクプロインを正孔輸送層（兼発光層）に接して蒸着した。バソクプロインからなるこのホールブロッキング層の膜厚は例えば１５ｎｍとし、蒸着レートは０．１ｎｍ／秒とした。
【０２１７】
さらに、電子輸送層材料として上記構造式のＡｌｑ3をホールブロッキング層に接して蒸着した。Ａｌｑ3からなるこの電子輸送層の膜厚は例えば３０ｎｍとし、蒸着レートは０．２ｎｍ／秒とした。
【０２１８】
陰極材料としてはＭｇとＡｇの積層膜を採用し、これも蒸着により、蒸着レート１ｎｍ／秒として例えば５０ｎｍ（Ｍｇ）及び１５０ｎｍ（Ａｇ膜）の厚さに形成し、図９に示した如き有機電界発光素子を作製した。
【０２１９】
このように作製した実施例２２の有機電界発光素子に、窒素雰囲気下で順バイアス直流電圧を加えて発光特性を評価した。発光色は赤色であり、実施例２１と同様に分光測定を行った結果、６３０ｎｍ付近に発光ピークを有するスペクトルを得た。また、電圧−輝度測定を行ったところ、８Ｖで３４００ｃｄ／ｍ2の輝度が得られた。
【０２２０】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで１２００時間であった。
【０２２１】
［実施例２３］
本実施例は、上述の一般式［Ｉ］のアミノスチリル化合物のうち、上記構造式（１５）−３のアミノスチリル化合物と上記構造式（１５）−１のアミノスチリル化合物との混合物層を発光層として用いた有機電界発光素子を作製した例である。
【０２２２】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式のα−ＮＰＤを例えば３０ｎｍの厚さに成膜した。蒸着レートは０．２ｎｍ／秒とした。
【０２２３】
さらに、発光材料として上記構造式（１５）−３の化合物と上記構造式（１５）−１の化合物とを重量比１：３で正孔輸送層に接して共蒸着した。上記構造式（１５）−３の化合物と上記構造式（１５）−１の化合物との混合物層からなる発光層の膜厚も例えば３０ｎｍとし、蒸着レートは上記構造式（１５）−３の化合物は０．１ｎｍ／秒、上記構造式（１５）−１の化合物は０．３ｎｍ／秒とした。
【０２２４】
さらに、ホールブロッキング層材料として上記構造式のバソクプロインを発光層に接して蒸着した。バソクプロインからなるこのホールブロッキング層の膜厚は例えば１５ｎｍとし、蒸着レートは０．１ｎｍ／秒とした。
【０２２５】
さらに、電子輸送性材料として上記構造式のＡｌｑ3をホールブロッキング層に接して蒸着した。Ａｌｑ3の膜厚を例えば３０ｎｍとし、蒸着レートは０．２ｎｍ／秒とした。
【０２２６】
陰極材料としてはＭｇとＡｇの積層膜を採用し、これも蒸着により、蒸着レート１ｎｍ／秒として例えば５０ｎｍ（Ｍｇ）及び１５０ｎｍ（Ａｇ膜）の厚さに形成し、実施例２３による図９に示した如き有機電界発光素子を作製した。
【０２２７】
このように作製した実施例２３の有機電界発光素子に、窒素雰囲気下で順バイアス直流電圧を加えて発光特性を評価した。発光色は赤色であり、実施例２１と同様に分光測定を行った結果、６４０ｎｍに発光ピークを有するスペクトルを得た。また、電圧−輝度測定を行ったところ、８Ｖで４０００ｃｄ／ｍ2の輝度が得られた。
【０２２８】
この有機電界発光素子を作製後、窒素雰囲気下に１カ月間放置したが、素子劣化は観察されなかった。また、初期輝度２００ｃｄ／ｍ2で電流値を一定に通電して連続発光して強制劣化させた際、輝度が半減するまで１６００時間であった。
【０２２９】
［実施例２４］
本実施例は、上述の一般式［Ｉ］のアミノスチリル化合物のうち、上記構造式（１５）−３のアミノスチリル化合物と上記構造式のＤＣＭとの混合物層を電子輸送性発光層として用いた有機電界発光素子を作製した例である。
【０２３０】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式のα−ＮＰＤを例えば３０ｎｍの厚さに成膜した。蒸着レートは０．１ｎｍ／秒とした。
【０２３１】
さらに、上記構造式（１５）−３の化合物と上記ＤＣＭとを重量比１０：１で混合した層を正孔輸送層に接して共蒸着した。上記構造式（１５）−３の化合物と上記ＤＣＭとからなる電子輸送層（兼発光層）の膜厚も例えば３０ｎｍとし、蒸着レートは上記構造式（１５）−３の化合物は０．５ｎｍ／秒、ＤＣＭは０．０５ｎｍ／秒とした。
【０２３２】
さらに、ホールブロッキング層材料として上記構造式のバソクプロインを発光層に接して蒸着した。バソクプロインからなるこのホールブロッキング層の膜厚は例えば１５ｎｍとし、蒸着レートは０．１ｎｍ／秒とした。
【０２３３】
さらに、電子輸送性材料として上記構造式のＡｌｑ3をホールブロッキング層に接して蒸着した。Ａｌｑ3の膜厚を例えば３０ｎｍとし、蒸着レートは０．２ｎｍ／秒とした。
【０２３４】
陰極材料としてはＭｇとＡｇの積層膜を採用し、これも蒸着により、蒸着レート１ｎｍ／秒として例えば５０ｎｍ（Ｍｇ）及び１５０ｎｍ（Ａｇ膜）の厚さに形成し、図９に示した如き有機電界発光素子を作製した。
【０２３５】
このように作製した実施例２４の有機電界発光素子に、窒素雰囲気下で順バイアス直流電圧を加えて発光特性を評価した。発光色は赤色であり、実施例２１と同様に分光測定を行った結果、６３０ｎｍ付近に発光ピークを有するスペクトルを得た。また、電圧−輝度測定を行ったところ、８Ｖで１０００ｃｄ／ｍ2の輝度が得られた。
【０２３６】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６００時間であった。
【０２３７】
［実施例２５］
本実施例は、上述の一般式［Ｉ］のアミノスチリル化合物のうち、上記構造式（１５）−２のアミノスチリル化合物とＡｌｑ3との混合物層を電子輸送性発光層として用いた有機電界発光素子を作製した例である。
【０２３８】
層構造、成膜法とも実施例２２に準拠して有機電界発光素子を作製した。
【０２３９】
このように作製した実施例２５の有機電界発光素子に、窒素雰囲気下で順バイアス直流電圧を加えて発光特性を評価した。発光色は橙色であり、実施例２１と同様に分光測定を行った結果、５９０ｎｍ付近に発光ピークを有するスペクトルを得た。また、電圧−輝度測定を行ったところ、８Ｖで１１００ｃｄ／ｍ2の輝度が得られた。
【０２４０】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで７００時間であった。
【０２４１】
［実施例２６］
本実施例は、上述の一般式［Ｉ］のアミノスチリル化合物のうち、上記構造式（１５）−４のアミノスチリル化合物とＡｌｑ3との混合物層を電子輸送性発光層として用いた有機電界発光素子を作製した例である。
【０２４２】
層構造、成膜法とも実施例２２に準拠して有機電界発光素子を作製した。
【０２４３】
このように作製した実施例２６の有機電界発光素子に、窒素雰囲気下で順バイアス直流電圧を加えて発光特性を評価した。発光色は赤色であり、実施例２１と同様に分光測定を行った結果、６１０ｎｍ付近に発光ピークを有するスペクトルを得た。また、電圧−輝度測定を行ったところ、８Ｖで１０００ｃｄ／ｍ2の輝度が得られた。
【０２４４】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで５５０時間であった。
【０２４５】
［実施例２７］
本実施例は、上述の一般式［Ｉ］のアミノスチリル化合物のうち、上記構造式（１５）−６のアミノスチリル化合物とＡｌｑ3との混合物層を電子輸送性発光層として用いた有機電界発光素子を作製した例である。
【０２４６】
層構造、成膜法とも実施例２２に準拠して有機電界発光素子を作製した。
【０２４７】
このように作製した実施例２７の有機電界発光素子に、窒素雰囲気下で順バイアス直流電圧を加えて発光特性を評価した。発光色は橙色であり、実施例２１と同様に分光測定を行った結果、５８５ｎｍ付近に発光ピークを有するスペクトルを得た。また、電圧−輝度測定を行ったところ、８Ｖで６００ｃｄ／ｍ2の輝度が得られた。
【０２４８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで３００時間であった。
【０２４９】
［実施例２８］
本実施例は、上述の一般式［Ｉ］のアミノスチリル化合物のうち、上記構造式（１５）−７のアミノスチリル化合物とＡｌｑ3との混合物層を電子輸送性発光層として用いた有機電界発光素子を作製した例である。
【０２５０】
層構造、成膜法とも実施例２２に準拠して有機電界発光素子を作製した。
【０２５１】
このように作製した実施例２８の有機電界発光素子に、窒素雰囲気下で順バイアス直流電圧を加えて発光特性を評価した。発光色は赤色であり、実施例２１と同様に分光測定を行った結果、６１５ｎｍ付近に発光ピークを有するスペクトルを得た。また、電圧−輝度測定を行ったところ、８Ｖで６５０ｃｄ／ｍ2の輝度が得られた。
【０２５２】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで３５０時間であった。
【０２５３】
［実施例２９］
本実施例は、上述の一般式［Ｉ］のアミノスチリル化合物のうち、上記構造式（１５）−８のアミノスチリル化合物とＡｌｑ3との混合物層を電子輸送性発光層として用いた有機電界発光素子を作製した例である。
【０２５４】
層構造、成膜法とも実施例２２に準拠して有機電界発光素子を作製した。
【０２５５】
このように作製した実施例２９の有機電界発光素子に、窒素雰囲気下で順バイアス直流電圧を加えて発光特性を評価した。発光色は赤色であり、実施例２１と同様に分光測定を行った結果、６１０ｎｍ付近に発光ピークを有するスペクトルを得た。また、電圧−輝度測定を行ったところ、８Ｖで５００ｃｄ／ｍ2の輝度が得られた。
【０２５６】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで２００時間であった。
【０２５７】
［実施例３０］
本実施例は、上述の一般式［Ｉ］のアミノスチリル化合物のうち、上記構造式（１５）−９のアミノスチリル化合物とＡｌｑ3との混合物層を電子輸送性発光層として用いた有機電界発光素子を作製した例である。
【０２５８】
層構造、成膜法とも実施例２２に準拠して有機電界発光素子を作製した。
【０２５９】
このように作製した実施例３０の有機電界発光素子に、窒素雰囲気下で順バイアス直流電圧を加えて発光特性を評価した。発光色は赤色であり、実施例２１と同様に分光測定を行った結果、６４０ｎｍ付近に発光ピークを有するスペクトルを得た。また、電圧−輝度測定を行ったところ、８Ｖで９２０ｃｄ／ｍ2の輝度が得られた。
【０２６０】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで４８０時間であった。
【０２６１】
［実施例３１］
本実施例は、上述の一般式［Ｉ］のアミノスチリル化合物のうち、上記構造式（１５）−１１の化合物とＡｌｑ3との混合物層を電子輸送性発光層として用いた有機電界発光素子を作製した例である。
【０２６２】
層構造、成膜法とも実施例２２に準拠して有機電界発光素子を作製した。
【０２６３】
このように作製した実施例３１の有機電界発光素子に、窒素雰囲気下で順バイアス直流電圧を加えて発光特性を評価した。発光色は橙色であり、実施例２１と同様に分光測定を行った結果、５８０ｎｍ付近に発光ピークを有するスペクトルを得た。また、電圧−輝度測定を行ったところ、８Ｖで１１００ｃｄ／ｍ2の輝度が得られた。
【０２６４】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで８００時間であった。
【０２６５】
［実施例３２］
本実施例は、上述の一般式［Ｉ］のアミノスチリル化合物のうち、上記構造式（１５）−１２のアミノスチリル化合物とＡｌｑ3との混合物層を電子輸送性発光層として用いた有機電界発光素子を作製した例である。
【０２６６】
層構造、成膜法とも実施例２２に準拠して有機電界発光素子を作製した。
【０２６７】
このように作製した実施例３２の有機電界発光素子に、窒素雰囲気下で順バイアス直流電圧を加えて発光特性を評価した。発光色は橙色であり、実施例２１と同様に分光測定を行った結果、６００ｎｍ付近に発光ピークを有するスペクトルを得た。また、電圧−輝度測定を行ったところ、８Ｖで９００ｃｄ／ｍ2の輝度が得られた。
【０２６８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６６０時間であった。
【０２６９】
［実施例３３］
本実施例は、上述の一般式［Ｉ］のアミノスチリル化合物のうち、上記構造式（１７）−１のアミノスチリル化合物とＡｌｑ3との混合物層を電子輸送性発光層として用いた有機電界発光素子を作製した例である。
【０２７０】
層構造、成膜法とも実施例２２に準拠して有機電界発光素子を作製した。
【０２７１】
このように作製した実施例３３の有機電界発光素子に、窒素雰囲気下で順バイアス直流電圧を加えて発光特性を評価した。発光色は赤色であり、実施例２１と同様に分光測定を行った結果、６２０ｎｍ付近に発光ピークを有するスペクトルを得た。また、電圧−輝度測定を行ったところ、８Ｖで１６５０ｃｄ／ｍ2の輝度が得られた。
【０２７２】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで８８０時間であった。
【０２７３】
［実施例３４］
本実施例は、上述の一般式［Ｉ］のアミノスチリル化合物のうち、上記構造式（１７）−２のアミノスチリル化合物とＡｌｑ3との混合物層を電子輸送性発光層として用いた有機電界発光素子を作製した例である。
【０２７４】
層構造、成膜法とも実施例２２に準拠して有機電界発光素子を作製した。
【０２７５】
このように作製した実施例３４の有機電界発光素子に、窒素雰囲気下で順バイアス直流電圧を加えて発光特性を評価した。発光色は赤色であり、実施例２１と同様に分光測定を行った結果、６４５ｎｍ付近に発光ピークを有するスペクトルを得た。また、電圧−輝度測定を行ったところ、８Ｖで１３００ｃｄ／ｍ2の輝度が得られた。
【０２７６】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで８００時間であった。
【０２７７】
［実施例３５］
本実施例は、上述の一般式［Ｉ］のアミノスチリル化合物のうち、上記構造式（１７）−３のアミノスチリル化合物とＡｌｑ3との混合物層を電子輸送性発光層として用いた有機電界発光素子を作製した例である。
【０２７８】
層構造、成膜法とも実施例２２に準拠して有機電界発光素子を作製した。
【０２７９】
このように作製した実施例３５の有機電界発光素子に、窒素雰囲気下で順バイアス直流電圧を加えて発光特性を評価した。発光色は赤色であり、実施例２１と同様に分光測定を行った結果、６００ｎｍ付近に発光ピークを有するスペクトルを得た。また、電圧−輝度測定を行ったところ、８Ｖで１４５０ｃｄ／ｍ2の輝度が得られた。
【０２８０】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで７００時間であった。
【０２８１】
［実施例３６］
本実施例は、上述の一般式［Ｉ］のアミノスチリル化合物のうち、上記構造式（１７）−４のアミノスチリル化合物とＡｌｑ3との混合物層を電子輸送性発光層として用いた有機電界発光素子を作製した例である。
【０２８２】
層構造、成膜法とも実施例２２に準拠して有機電界発光素子を作製した。
【０２８３】
このように作製した実施例３６の有機電界発光素子に、窒素雰囲気下で順バイアス直流電圧を加えて発光特性を評価した。発光色は赤色であり、実施例２１と同様に分光測定を行った結果、６２０ｎｍ付近に発光ピークを有するスペクトルを得た。また、電圧−輝度測定を行ったところ、８Ｖで１２００ｃｄ／ｍ2の輝度が得られた。
【０２８４】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６５０時間であった。
【０２８５】
［実施例３７］
本実施例は、上述の一般式［Ｉ］のアミノスチリル化合物のうち、上記構造式（１７）−５のアミノスチリル化合物とＡｌｑ3との混合物層を電子輸送性発光層として用いた有機電界発光素子を作製した例である。
【０２８６】
層構造、成膜法とも実施例２２に準拠して有機電界発光素子を作製した。
【０２８７】
このように作製した実施例３７の有機電界発光素子に、窒素雰囲気下で順バイアス直流電圧を加えて発光特性を評価した。発光色は赤色であり、実施例２１と同様に分光測定を行った結果、６５０ｎｍ付近に発光ピークを有するスペクトルを得た。また、電圧−輝度測定を行ったところ、８Ｖで８００ｃｄ／ｍ2の輝度が得られた。
【０２８８】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで５００時間であった。
【０２８９】
［実施例３８］
本実施例は、上述の一般式［Ｉ］のアミノスチリル化合物のうち、上記構造式（１５）−５のアミノスチリル化合物とＡｌｑ3との混合物層を電子輸送性発光層として用いた有機電界発光素子を作製した例である。
【０２９０】
層構造、成膜法とも実施例２２に準拠して有機電界発光素子を作製した。
【０２９１】
このように作製した実施例３８の有機電界発光素子に、窒素雰囲気下で順バイアス直流電圧を加えて発光特性を評価した。発光色は赤色であり、実施例２１と同様に分光測定を行った結果、６５５ｎｍ付近に発光ピークを有するスペクトルを得た。また、電圧−輝度測定を行ったところ、８Ｖで１７２０ｃｄ／ｍ2の輝度が得られた。
【０２９２】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで７８０時間であった。
【０２９３】
［実施例３９］
本実施例は、上述の一般式［Ｉ］のアミノスチリル化合物のうち、上記構造式（１５）−３のアミノスチリル化合物とα−ＮＰＤとの混合物層を正孔輸送性発光層として用い、更に上記構造式（１５）−３のアミノスチリル化合物とＡｌｑ3との混合物層を電子輸送性発光層とした有機電界発光素子を作製した例である。
【０２９４】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式（１５）−３の化合物と正孔輸送材料であるα−ＮＰＤとを重量比１：１で混合した層を例えば３０ｎｍの厚さに正孔輸送層（兼発光層）として成膜した。蒸着レートは各々０．１ｎｍ／秒とした。
【０２９５】
さらに、上記構造式（１５）−３の化合物と電子輸送性材料であるＡｌｑ3とを重量比１：１で混合した層を正孔輸送層（兼発光層）に接して共蒸着した。上記構造式（１５）−３の化合物とＡｌｑ3とからなる電子輸送層（兼発光層）の膜厚も例えば３０ｎｍとし、蒸着レートは各々０．２ｎｍ／秒とした。
【０２９６】
さらに、ホールブロッキング層材料として上記構造式のバソクプロインを電子輸送層（兼発光層）に接して蒸着した。バソクプロインからなるこのホールブロッキング層の膜厚は例えば１５ｎｍとし、蒸着レートは０．１ｎｍ／秒とした。
【０２９７】
さらに、電子輸送性材料として上記構造式のＡｌｑ3をホールブロッキング層に接して蒸着した。Ａｌｑ3の膜厚を例えば３０ｎｍとし、蒸着レートは０．２ｎｍ／秒とした。
【０２９８】
陰極材料としてはＭｇとＡｇの積層膜を採用し、これも蒸着により、蒸着レート１ｎｍ／秒として例えば５０ｎｍ（Ｍｇ膜）及び１５０ｎｍ（Ａｇ膜）の厚さに形成し、実施例３９による図９に示した如き有機電界発光素子を作製した。
【０２９９】
このように作製した実施例３９の有機電界発光素子に、窒素雰囲気下で順バイアス直流電圧を加えて発光特性を評価した。発光色は赤色であり、分光測定を行った結果、６３５ｎｍ付近に発光ピークを有するスペクトルを得た。分光測定は、大塚電子社製のフォトダイオードアレイを検出器とした分光器を用いた。また、電圧−輝度測定を行ったところ、８Ｖで２９００ｃｄ／ｍ2の輝度が得られた。
【０３００】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで１１００時間であった。
【０３０１】
［実施例４０］
本実施例は、上述の一般式［Ｉ］のアミノスチリル化合物のうち、上記構造式（１５）−３のアミノスチリル化合物を正孔輸送性発光層として用いた有機電界発光素子を作製した例である。
【０３０２】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で上記構造式（１５）−３のアミノスチリル化合物を例えば５０ｎｍの厚さに正孔輸送層（兼発光層）として成膜した。蒸着レートは０．１ｎｍ／秒とした。
【０３０３】
さらに、ホールブロッキング層材料として上記構造式のバソクプロインを正孔輸送層に接して蒸着した。バソクプロインからなるこのホールブロッキング層の膜厚は例えば１５ｎｍとし、蒸着レートは０．１ｎｍ／秒とした。
【０３０４】
さらに、電子輸送層材料として上記構造式のＡｌｑ3（トリス（８−キノリノール）アルミニウム）をホールブロッキング層に接して蒸着した。Ａｌｑ3からなるこの電子輸送層の膜厚も例えば５０ｎｍとし、蒸着レートは０．２ｎｍ／秒とした。
【０３０５】
陰極材料としてはＭｇとＡｇの積層膜を採用し、これも蒸着により、蒸着レート１ｎｍ／秒として例えば５０ｎｍ（Ｍｇ膜）及び１５０ｎｍ（Ａｇ膜）の厚さに形成し、実施例４０による図７に示した如き有機電界発光素子を作製した。
【０３０６】
このように作製した実施例４０の有機電界発光素子に、窒素雰囲気下で順バイアス直流電圧を加えて発光特性を評価した。発光色は赤色であり、分光測定を行った結果、６４０ｎｍ付近に発光ピークを有するスペクトルを得た。分光測定は、大塚電子社製のフォトダイオードアレイを検出器とした分光器を用いた。また、電圧−輝度測定を行ったところ、８Ｖで３０００ｃｄ／ｍ2の輝度が得られた。
【０３０７】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで１１００時間であった。
【０３０８】
［実施例４１］
本実施例は、上述の一般式［Ｉ］のアミノスチリル化合物のうち、上記構造式（１５）−３のアミノスチリル化合物を電子輸送性発光層として用いた有機電界発光素子を作製した例である。
【０３０９】
まず、真空蒸着装置中に、１００ｎｍの厚さのＩＴＯからなる陽極が一表面に形成された３０ｍｍ×３０ｍｍのガラス基板をセッティングした。蒸着マスクとして複数の２．０ｍｍ×２．０ｍｍの単位開口を有する金属マスクを基板に近接して配置し、真空蒸着法により１０-4Ｐａ以下の真空下で下記構造式のα−ＮＰＤを例えば３０ｎｍの厚さに成膜した。蒸着レートは０．１ｎｍ／秒とした。
【０３１０】
さらに、上記構造式（１５）−３の化合物を正孔輸送層に接して蒸着した。上記構造式（１５）−３の化合物からなる電子輸送層（兼発光層）の膜厚も例えば３０ｎｍとし、蒸着レートは０．２ｎｍ／秒とした。
【０３１１】
さらに、ホールブロッキング層材料として上記構造式のバソクプロインを発光層に接して蒸着した。バソクプロインからなるこのホールブロッキング層の膜厚は例えば１５ｎｍとし、蒸着レートは０．１ｎｍ／秒とした。
【０３１２】
さらに、電子輸送層材料として上記構造式のＡｌｑ3をホールブロッキング層に接して蒸着した。Ａｌｑ3からなるこの電子輸送層の膜厚も例えば３０ｎｍとし、蒸着レートは０．２ｎｍ／秒とした。
【０３１３】
陰極材料としてはＭｇとＡｇの積層膜を採用し、これも蒸着により、蒸着レート１ｎｍ／秒として例えば５０ｎｍ（Ｍｇ）及び１５０ｎｍ（Ａｇ膜）の厚さに形成し、図９に示した如き有機電界発光素子を作製した。
【０３１４】
このように作製した実施例４１の有機電界発光素子に、窒素雰囲気下で順バイアス直流電圧を加えて発光特性を評価した。発光色は赤色であり、実施例４０と同様に分光測定を行った結果、６４０ｎｍ付近に発光ピークを有するスペクトルを得た。また、電圧−輝度測定を行ったところ、８Ｖで３８００ｃｄ／ｍ2の輝度が得られた。
【０３１５】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで１５００時間であった。
【０３１６】
［実施例４２］
本実施例は、上述の一般式［Ｉ］のアミノスチリル化合物のうち、上記構造式（１５）−２のアミノスチリル化合物を電子輸送性発光層として用いた有機電界発光素子を作製した例である。
【０３１７】
層構造、成膜法とも実施例４１に準拠して有機電界発光素子を作製した。
【０３１８】
このように作製した実施例４２の有機電界発光素子に、窒素雰囲気下で順バイアス直流電圧を加えて発光特性を評価した。発光色は橙色であり、実施例４０と同様に分光測定を行った結果、６００ｎｍ付近に発光ピークを有するスペクトルを得た。また、電圧−輝度測定を行ったところ、８Ｖで１２００ｃｄ／ｍ2の輝度が得られた。
【０３１９】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで８００時間であった。
【０３２０】
［実施例４３］
本実施例は、上述の一般式［Ｉ］のアミノスチリル化合物のうち、上記構造式（１５）−４のアミノスチリル化合物を電子輸送性発光層として用いた有機電界発光素子を作製した例である。
【０３２１】
層構造、成膜法とも実施例４１に準拠して有機電界発光素子を作製した。
【０３２２】
このように作製した実施例４３の有機電界発光素子に、窒素雰囲気下で順バイアス直流電圧を加えて発光特性を評価した。発光色は赤色であり、実施例４０と同様に分光測定を行った結果、６２０ｎｍ付近に発光ピークを有するスペクトルを得た。また、電圧−輝度測定を行ったところ、８Ｖで１１００ｃｄ／ｍ2の輝度が得られた。
【０３２３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６００時間であった。
【０３２４】
［実施例４４］
本実施例は、上述の一般式［Ｉ］のアミノスチリル化合物のうち、上記構造式（１５）−６の化合物を電子輸送性発光層として用いた有機電界発光素子を作製した例である。
【０３２５】
層構造、成膜法とも実施例４１に準拠して有機電界発光素子を作製した。
【０３２６】
このように作製した実施例４４の有機電界発光素子に、窒素雰囲気下で順バイアス直流電圧を加えて発光特性を評価した。発光色は橙色であり、実施例４０と同様に分光測定を行った結果、５９５ｎｍ付近に発光ピークを有するスペクトルを得た。また、電圧−輝度測定を行ったところ、８Ｖで７００ｃｄ／ｍ2の輝度が得られた。
【０３２７】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで３００時間であった。
【０３２８】
［実施例４５］
本実施例は、上述の一般式［Ｉ］のアミノスチリル化合物のうち、上記構造式（１５）−７のアミノスチリル化合物を電子輸送性発光層として用いた有機電界発光素子を作製した例である。
【０３２９】
層構造、成膜法とも実施例４１に準拠して有機電界発光素子を作製した。
【０３３０】
このように作製した実施例４５の有機電界発光素子に、窒素雰囲気下で順バイアス直流電圧を加えて発光特性を評価した。発光色は赤色であり、実施例４０と同様に分光測定を行った結果、６２０ｎｍ付近に発光ピークを有するスペクトルを得た。また、電圧−輝度測定を行ったところ、８Ｖで７５０ｃｄ／ｍ2の輝度が得られた。
【０３３１】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで４５０時間であった。
【０３３２】
［実施例４６］
本実施例は、上述の一般式［Ｉ］のアミノスチリル化合物のうち、上記構造式（１５）−８のアミノスチリル化合物を電子輸送性発光層として用いた有機電界発光素子を作製した例である。
【０３３３】
層構造、成膜法とも実施例４１に準拠して有機電界発光素子を作製した。
【０３３４】
このように作製した実施例４６の有機電界発光素子に、窒素雰囲気下で順バイアス直流電圧を加えて発光特性を評価した。発光色は赤色であり、実施例４０と同様に分光測定を行った結果、６２０ｎｍ付近に発光ピークを有するスペクトルを得た。また、電圧−輝度測定を行ったところ、８Ｖで５２０ｃｄ／ｍ2の輝度が得られた。
【０３３５】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで２５０時間であった。
【０３３６】
［実施例４７］
本実施例は、上述の一般式［Ｉ］のアミノスチリル化合物のうち、上記構造式（１５）−９のアミノスチリル化合物を電子輸送性発光層として用いた有機電界発光素子を作製した例である。
【０３３７】
層構造、成膜法とも実施例４１に準拠して有機電界発光素子を作製した。
【０３３８】
このように作製した実施例４７の有機電界発光素子に、窒素雰囲気下で順バイアス直流電圧を加えて発光特性を評価した。発光色は赤色であり、実施例４０と同様に分光測定を行った結果、６５０ｎｍ付近に発光ピークを有するスペクトルを得た。また、電圧−輝度測定を行ったところ、８Ｖで１０００ｃｄ／ｍ2の輝度が得られた。
【０３３９】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６００時間であった。
【０３４０】
［実施例４８］
本実施例は、上述の一般式［Ｉ］のアミノスチリル化合物のうち、上記構造式（１５）−１１のアミノスチリル化合物を電子輸送性発光層として用いた有機電界発光素子を作製した例である。
【０３４１】
層構造、成膜法とも実施例４１に準拠して有機電界発光素子を作製した。
【０３４２】
このように作製した実施例４８の有機電界発光素子に、窒素雰囲気下で順バイアス直流電圧を加えて発光特性を評価した。発光色は橙色であり、実施例４０と同様に分光測定を行った結果、５９０ｎｍ付近に発光ピークを有するスペクトルを得た。また、電圧−輝度測定を行ったところ、８Ｖで１２００ｃｄ／ｍ2の輝度が得られた。
【０３４３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで８５０時間であった。
【０３４４】
［実施例４９］
本実施例は、上述の一般式［Ｉ］のアミノスチリル化合物のうち、上記構造式（１５）−１２のアミノスチリル化合物を電子輸送性発光層として用いた有機電界発光素子を作製した例である。
【０３４５】
層構造、成膜法とも実施例４１に準拠して有機電界発光素子を作製した。
【０３４６】
このように作製した実施例４９の有機電界発光素子に、窒素雰囲気下で順バイアス直流電圧を加えて発光特性を評価した。発光色は赤色であり、実施例４０と同様に分光測定を行った結果、６１０ｎｍ付近に発光ピークを有するスペクトルを得た。また、電圧−輝度測定を行ったところ、８Ｖで９３０ｃｄ／ｍ2の輝度が得られた。
【０３４７】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで７００時間であった。
【０３４８】
［実施例５０］
本実施例は、上述の一般式［Ｉ］のアミノスチリル化合物のうち、上記構造式（１７）−１のアミノスチリル化合物を電子輸送性発光層として用いた有機電界発光素子を作製した例である。
【０３４９】
層構造、成膜法とも実施例４１に準拠して有機電界発光素子を作製した。
【０３５０】
このように作製した実施例５０の有機電界発光素子に、窒素雰囲気下で順バイアス直流電圧を加えて発光特性を評価した。発光色は赤色であり、実施例４０と同様に分光測定を行った結果、６３０ｎｍ付近に発光ピークを有するスペクトルを得た。また、電圧−輝度測定を行ったところ、８Ｖで１７００ｃｄ／ｍ2の輝度が得られた。
【０３５１】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで１０００時間であった。
【０３５２】
［実施例５１］
本実施例は、上述の一般式［Ｉ］のアミノスチリル化合物のうち、上記構造式（１７）−２の化合物を電子輸送性発光層として用いた有機電界発光素子を作製した例である。
【０３５３】
層構造、成膜法とも実施例４１に準拠して有機電界発光素子を作製した。
【０３５４】
このように作製した実施例５１の有機電界発光素子に、窒素雰囲気下で順バイアス直流電圧を加えて発光特性を評価した。発光色は赤色であり、実施例４０と同様に分光測定を行った結果、６５５ｎｍ付近に発光ピークを有するスペクトルを得た。また、電圧−輝度測定を行ったところ、８Ｖで１４００ｃｄ／ｍ2の輝度が得られた。
【０３５５】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで８５０時間であった。
【０３５６】
［実施例５２］
本実施例は、上述の一般式［Ｉ］のアミノスチリル化合物のうち、上記構造式（１７）−３の化合物を電子輸送性発光層として用いた有機電界発光素子を作製した例である。
【０３５７】
層構造、成膜法とも実施例４１に準拠して有機電界発光素子を作製した。
【０３５８】
このように作製した実施例５２の有機電界発光素子に、窒素雰囲気下で順バイアス直流電圧を加えて発光特性を評価した。発光色は赤色であり、実施例４０と同様に分光測定を行った結果、６００ｎｍ付近に発光ピークを有するスペクトルを得た。また、電圧−輝度測定を行ったところ、８Ｖで９００ｃｄ／ｍ2の輝度が得られた。
【０３５９】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで６５０時間であった。
【０３６０】
［実施例５３］
本実施例は、上述の一般式［Ｉ］のアミノスチリル化合物のうち、上記構造式（１７）−４の化合物を電子輸送性発光層として用いた有機電界発光素子を作製した例である。
【０３６１】
層構造、成膜法とも実施例４１に準拠して有機電界発光素子を作製した。
【０３６２】
このように作製した実施例５３の有機電界発光素子に、窒素雰囲気下で順バイアス直流電圧を加えて発光特性を評価した。発光色は赤色であり、実施例４０と同様に分光測定を行った結果、６３０ｎｍ付近に発光ピークを有するスペクトルを得た。また、電圧−輝度測定を行ったところ、８Ｖで１３００ｃｄ／ｍ2の輝度が得られた。
【０３６３】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで７５０時間であった。
【０３６４】
［実施例５４］
本実施例は、上述の一般式［Ｉ］のアミノスチリル化合物のうち、上記構造式（１７）−５の化合物を電子輸送性発光層として用いた有機電界発光素子を作製した例である。
【０３６５】
層構造、成膜法とも実施例４１に準拠して有機電界発光素子を作製した。
【０３６６】
このように作製した実施例５４の有機電界発光素子に、窒素雰囲気下で順バイアス直流電圧を加えて発光特性を評価した。発光色は赤色であり、実施例４０と同様に分光測定を行った結果、６６０ｎｍ付近に発光ピークを有するスペクトルを得た。また、電圧−輝度測定を行ったところ、８Ｖで８００ｃｄ／ｍ2の輝度が得られた。
【０３６７】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで５００時間であった。
【０３６８】
［実施例５５］
本実施例は、上述の一般式［Ｉ］のアミノスチリル化合物のうち、上記構造式（１５）−５のアミノスチリル化合物を電子輸送性発光層として用いた有機電界発光素子を作製した例である。
【０３６９】
層構造、成膜法とも実施例４１に準拠して有機電界発光素子を作製した。
【０３７０】
このように作製した実施例５５の有機電界発光素子に、窒素雰囲気下で順バイアス直流電圧を加えて発光特性を評価した。発光色は赤色であり、実施例４０と同様に分光測定を行った結果、６６０ｎｍ付近に発光ピークを有するスペクトルを得た。また、電圧−輝度測定を行ったところ、８Ｖで１７００ｃｄ／ｍ2の輝度が得られた。
【０３７１】
この有機電界発光素子を作製後、窒素雰囲気下に１カ月間放置したが、素子劣化は観察されなかった。また、初期輝度２００ｃｄ／ｍ2で電流値を一定に通電して連続発光し、強制劣化させた際、輝度が半減するまで９００時間であった。
【産業上の利用可能性】
【０３７２】
本発明は、発光領域を有する有機層が陽極と陰極との間に設けられている有機電界発光素子（有機ＥＬ素子）、及びこれを用いたディスプレイデバイス等の発光装置に好適なものである。
【符号の説明】
【０３７３】
１…基板、２…透明電極（陽極）、３…陰極、４…保護膜、５、５ａ、５ｂ…有機層、
６…正孔輸送層、７…電子輸送層、８…電源、１０…正孔輸送層、１１…発光層、
１２…電子輸送層、１４…輝度信号回路、１５…制御回路、２０…発光光、
３０…ホールブロッキング層、Ａ、Ｂ、Ｃ、Ｄ、Ａ’、Ｂ’、Ｃ’、Ｄ’…有機電界発光素子
【先行技術文献】
【特許文献】
【０３７４】
【特許文献１】特開平７−１８８６４９号（特願平６−１４８７９８号）
【非特許文献】
【０３７５】
【非特許文献１】Chem. Funct. Dyes, Proc. Int. Symp., 2nd P.536（1993）
【非特許文献２】T. Tsutsui, D. U. Kim「Inorganic and Organic Electroluminescence会議」（1996、Berlin）
【図１】
2010141359.tif 000042
【図２】
2010141359.tif 000043
【図３】
2010141359.tif 000044
【図４】
2010141359.tif 000045
【図５】
2010141359.tif 000046
【図６】
2010141359.tif 000047
【図７】
2010141359.tif 000048
【図８】
2010141359.tif 000049
【図９】
2010141359.tif 000050
【図１０】
2010141359.tif 000051